(57)【特許請求の範囲】
【請求項１】
メタケイ酸リチウムを主結晶相として有するケイ酸リチウムガラスセラミックブランクの形態のケイ酸リチウム材料であって、歯科用修復物の製造において使用するための、ケイ酸リチウム材料であり、
ここで、該使用が、該メタケイ酸リチウムを主結晶相として有するケイ酸リチウムブランクを、機械加工または熱圧によって所望の幾何学に成形して、成形されたケイ酸リチウム製品を形成する工程を包含する、
ケイ酸リチウム材料。
【請求項２】
前記ケイ酸リチウムブランクが、少なくとも９０ＭＰａの二軸強度、および少なくとも０．８ＭＰａｍ０．５の破壊靱性を有する、請求項１に記載のケイ酸リチウム材料。
【請求項３】
主結晶相としてのメタケイ酸リチウム結晶の形成に適切な核を含むケイ酸リチウムガラスブランクの形態のケイ酸リチウム材料であって、歯科用修復物の製造において使用するための、ケイ酸リチウム材料であり、
ここで、該使用が、該メタケイ酸リチウムの形成に適切な核を含むガラスを、機械加工または熱圧によって所望の幾何学に成形して、成形されたケイ酸リチウム製品を形成する工程を包含する、
ケイ酸リチウム材料。
【請求項４】
前記成形されたケイ酸リチウムブランクが歯科用修復物の形態である、請求項１〜３のいずれか１項に記載のケイ酸リチウム材料。
【請求項５】
前記歯科用修復物が、インレー、アンレー、ブリッジ、橋脚歯、前装、ベニア、咬合局面、歯冠、部分的歯冠、フレームワークまたはコーピングである、請求項４に記載のケイ酸リチウム材料。
【請求項６】
前記機械加工が粉砕または削合によって行われる、請求項１〜５のいずれか１項に記載のケイ酸リチウム材料。
【請求項７】
前記機械加工は、コンピューターによって制御される、請求項１〜６のいずれか１項に記載のケイ酸リチウム材料。
【請求項８】
前記ブランクは、該ブランクを機械に固定するためのホルダーを有する、請求項１〜７のいずれか１項に記載のケイ酸リチウム材料。
【請求項９】
前記ホルダーは、該ホルダーと連結および接続されている、請求項８に記載のケイ酸リチウム材料。
【請求項１０】
前記ホルダーは、前記ブランクとは異なる材料由来である、請求項８または９に記載のケイ酸リチウム材料。
【請求項１１】
前記ホルダーは、合金製、金属製、ガラスセラミック製またはセラミック製である、請求項８〜１０のいずれか１項に記載のケイ酸リチウム材料。
【請求項１２】
前記ホルダーは、前記ブランクと同じ材料から製造され、かつ該ブランクと一体化されている、請求項８または９に記載のケイ酸リチウム材料。
【請求項１３】
前記ブランクは、情報で標識される、請求項８〜１２のいずれか１項に記載のケイ酸リチウム材料。
【請求項１４】
前記ブランクについての情報は、該ブランクから機械加工される、材料、サイズおよび形状の型を含む、請求項１３に記載のケイ酸リチウム材料。
【請求項１５】
前記使用が、７００〜９５０℃の温度にて、５〜３０分間の期間にわたって、前記成形されたケイ酸リチウム製品を加熱処理に供する工程をさらに包含する、請求項１〜１４のいずれか１項に記載のケイ酸リチウム材料。
【請求項１６】
前記加熱処理に供される前記ケイ酸リチウム材料は、主結晶相としてメタケイ酸リチウムを含み、ここで、該加熱処理は、主結晶相として、該メタケイ酸リチウム結晶を二ケイ酸リチウム結晶に転換する、請求項１５に記載のケイ酸リチウム材料。
【請求項１７】
前記加熱処理に供される前記ケイ酸リチウム材料は、メタケイ酸リチウム結晶を形成するのに適切な核を含み、ここで、二ケイ酸リチウム結晶は、該メタケイ酸リチウム結晶を形成するのに適切な核から直接結晶化される、請求項１５に記載のケイ酸リチウム材料。
【請求項１８】
前記の加熱処理の間に生じる収縮は、０．５容積％未満である、請求項１５〜１７のいずれか１項に記載のケイ酸リチウム材料。
【請求項１９】
前記の加熱処理の間に生じる収縮は、０．３容積％未満である、請求項１８に記載のケイ酸リチウム材料。
【請求項２０】
前記使用が、熱圧によってケイ酸リチウム材料を所望の幾何学に成形して、歯科用修復物を作製する工程を包含する、請求項１〜３のいずれか１項に記載のケイ酸リチウム材料。
【請求項２１】
前記熱圧工程は、５００〜１２００℃の温度にて前記ケイ酸リチウム材料を加熱処理に供して、該ケイ酸リチウム材料を粘性状態に転換し、そして１〜４ＭＰａの圧力下で、該粘性ケイ酸リチウム材料を鋳型またはダイに圧入して、所望の幾何学を有する歯科用修復物を得る工程を包含する、請求項２０に記載のケイ酸リチウム材料。
【請求項２２】
前記加熱処理および圧入工程に供されたケイ酸リチウム材料は、該熱処理および圧入工程の間に二ケイ酸リチウム結晶に転換されるメタケイ酸リチウム結晶を含む、請求項２１に記載のケイ酸リチウム材料。
【請求項２３】
前記加熱処理が、前記ケイ酸リチウム材料の強度および破壊靱性の増強を含む、請求項１５〜１９または２１〜２２のいずれか１項に記載のケイ酸リチウム材料。
【請求項２４】
前記歯科用修復物は、少なくとも２５０ＭＰａの二軸強度、および少なくとも１．５ＭＰａｍ０．５の破壊靱性を有する、請求項４〜２３のいずれか１項に記載のケイ酸リチウム材料。
【請求項２５】
前記使用が、前記歯科用修復物を仕上げて、自然な外観を得る工程をさらに包含する、請求項４〜２４のいずれか１項に記載のケイ酸リチウム材料。
【請求項２６】
前記仕上げ工程は、未完成の歯科用修復物上に粉末状材料で層状化することによってか、またはコーティング材料を熱圧することによって、該歯科用修復物にコーティングを塗布する工程を包含する、請求項２５に記載のケイ酸リチウム材料。
【請求項２７】
前記加熱処理は、前記層状化材料の焼成の間、または前記未完成の歯科用修復物上への前記コーティング材料の熱圧の間に行われる、請求項１５〜２６のいずれか１項に記載のケイ酸リチウム材料。
【請求項２８】
前記使用が、歯科用修復物を前記ケイ酸リチウム材料でコーティングする工程を包含する、請求項１〜３のいずれか１項に記載のケイ酸リチウム材料。
【請求項２９】
歯科用フレームワークは、前記ケイ酸リチウム材料を該歯科用フレームワーク上に熱圧することによってコーティングされる、請求項２８に記載のケイ酸リチウム材料。
【請求項３０】
前記歯科用フレームワークは、歯冠、部分的歯冠、ブリッジ、コーピング、ベニア、前装または橋脚歯である、請求項２９に記載のケイ酸リチウム材料。
【請求項３１】
前記歯科用フレームワークは、金属製、合金製、セラミック製またはガラスセラミック製である、請求項３０に記載のケイ酸リチウム材料。
【請求項３２】
前記セラミックは、酸化ジルコニウム、酸化アルミニウム、酸化ジルコニウムミックス、酸化アルミニウムミックス、またはそれらの組み合わせを含む、請求項３１に記載のケイ酸リチウム材料。
【請求項３３】
前記フレームワーク上にコーティングされた前記ケイ酸リチウム材料は、二ケイ酸リチウム結晶に転換されるメタケイ酸リチウム結晶を含むか、または該ケイ酸リチウム材料は、該ケイ酸リチウム材料を該歯科用フレームワーク上に熱圧する間、該二ケイ酸リチウム結晶として結晶化されるメタケイ酸リチウム結晶を形成するのに適切な核を含む、請求項２９〜３２のいずれか１項に記載のケイ酸リチウム材料。
【請求項３４】
歯科用修復物の製造において使用するための二ケイ酸リチウム材料の調製のための方法であって、
該方法は、
（ａ）主結晶相としてメタケイ酸リチウムを有するケイ酸リチウムガラスセラミック、または主結晶相としてのメタケイ酸リチウム結晶の形成に適切な核を含むケイ酸リチウムガラスを製造する工程、
（ｂ）工程（ａ）において製造された該ケイ酸リチウムガラスセラミックまたはケイ酸リチウムガラスを機械加工または熱圧によって所望の幾何学に成形して、成形されたケイ酸リチウム製品を形成する工程、および
（ｃ）工程（ｂ）の該成形されたケイ酸リチウム製品を二ケイ酸リチウム材料に転換する工程
を包含する、
方法。
【請求項３５】
以下の成分：
成分                        質量％
ＳｉＯ２                    ６４．０〜７３．０
Ｌｉ２Ｏ                    １３．０〜１７．０
Ｋ２Ｏ                      ２．０〜５．０
Ａｌ２Ｏ３                  ０．５〜５．０
核形成剤                    ２．０〜５．０
を含有する、請求項１〜３３のいずれか１項に記載のケイ酸リチウム材料。
【請求項３６】
請求項３５に記載のケイ酸リチウム材料であって、互いに独立して、以下のさらなる成分：
成分                                質量％
ＺｎＯ                              ０．５〜６．０
Ｎａ２Ｏ                            ０〜２．０
ＭｅＩＩＯ                          ０〜７．０
ＺｒＯ２                            ０〜２．０
有色金属酸化物および蛍光金属酸化物  ０〜７．５
をさらに含有し、ＭｅＩＩＯは、ＣａＯ、ＢａＯ、ＳｒＯおよびＭｇＯからなる群より選択される１種以上のメンバーである、
ケイ酸リチウム材料。
【請求項３７】
２．０〜６．０質量％のＺｎＯを含有する、請求項３６に記載のケイ酸リチウム材料。
【請求項３８】
０．０〜５．０質量％のＭｅＩＩＯを含有する、請求項３６または３７に記載のケイ酸リチウム材料。
【請求項３９】
請求項３５〜３８のいずれか１項に記載のケイ酸リチウム材料であって、互いに独立して、以下の成分：
成分                                質量％
ＳｉＯ２                            ６５．０〜７０．０
Ｌｉ２Ｏ                            １４．０〜１６．０
Ｋ２Ｏ                              ２．０〜５．０
Ａｌ２Ｏ３                          １．０〜５．０
核形成剤                            ２．０〜５．０
ＺｎＯ                              ２．０〜６．０
Ｎａ２Ｏ                            ０．１〜２．０
ＭｅＩＩＯ                          ０．１〜７．０
ＺｒＯ２                            ０．１〜２．０
有色金属酸化物および蛍光金属酸化物  ０．５〜３．５
を含有し、
ＭｅＩＩＯは、ＣａＯ、ＢａＯ、ＳｒＯおよびＭｇＯからなる群より選択される１種以上のメンバーである、
ケイ酸リチウム材料。
【請求項４０】
０．１〜５．０質量％のＭｅＩＩＯを含有する、請求項３９に記載のケイ酸リチウム材料。
【請求項４１】
１種以上の前記有色金属酸化物および前記蛍光金属酸化物の金属は、Ｔａ、Ｔｂ、Ｙ、Ｌａ、Ｅｒ、Ｐｒ、Ｃｅ、Ｔｉ、Ｖ、ＦｅおよびＭｎからなる群より選択される、請求項３９または４０に記載のケイ酸リチウム材料。
【請求項４２】
６７．０質量％〜７０．０質量％のＳｉＯ２を含有する、請求項３５〜４１のいずれか１項に記載のケイ酸リチウム材料。
【請求項４３】
前記メタケイ酸リチウムは、前記ケイ酸リチウム材料の２０容積％〜５０容積％を形成する、請求項３５〜４２のいずれか１項に記載のケイ酸リチウム材料。
【請求項４４】
前記メタケイ酸リチウムは、前記ケイ酸リチウム材料の３０容積％〜４０容積％を形成する、請求項４３に記載のケイ酸リチウム材料。
【請求項４５】
前記核形成剤がＰ２Ｏ５である、請求項３５〜４４のいずれか１項に記載のケイ酸リチウム材料。
【請求項４６】
前記メタケイ酸リチウム結晶は、層状形態または血小板形態の結晶である、請求項３５〜４５のいずれか１項に記載のケイ酸リチウム材料。
【請求項４７】
歯科用修復物の製造のためのプロセスであって、請求項１〜３３および３５〜４６のいずれか１項に記載のケイ酸リチウム材料が使用される、プロセス。
【請求項４８】
前記歯科用修復物が、インレー、アンレー、ブリッジ、橋脚歯、前装、ベニア、咬合局面、歯冠、部分的歯冠、フレームワークまたはコーピングである、請求項４７に記載のプロセス。
【発明の詳細な説明】
【技術分野】
【０００１】
本発明は、機械加工、その後の高強度での成形製品への変換によって容易に成形され得るケイ酸リチウム材料に関する。
【背景技術】
【０００２】
コンピューター制御された削合マシンによって歯科用修復製品（例えば、歯冠、インレーおよびブリッジ）に加工され得る材料に対する需要が高まっている。このようなＣＡＤ／ＣＡＭ法は、非常に魅力的である。なぜなら、このＣＡＤ／ＣＡＭ法は、患者に所望の修復を迅速に与えるからである。従って、いわゆるチェアサイド処置（ｃｈａｉｒ−ｓｉｄｅ  ｔｒｅａｔｍｅｎｔ）が、歯科医にとって可能である。
【０００３】
しかし、コンピューター支援設計／コンピューター支援加工（ＣＡＤ／ＣＡＭ）法を介して加工されるのに適した材料は、非常に特有のプロフィール特性を満たす必要がある。
【０００４】
第１に、これらの材料は、最終的に調製された修復物において、本来の歯の外観と似た魅力的な光学特性（例えば、半透明および影）を有する必要がある。これらの材料はさらに、高い強度および化学耐久性を示す必要があり、その結果、この材料は、口腔中の流体（これらは攻撃的でさえあり得る（例えば、天然では酸性））と永久的に接触したまま、本来の歯の材料の機能を引き継ぎ得、そしてそれらの特性を十分な時間維持する。
【０００５】
第２に、そして非常に重要なことに、これらを、簡単な様式で、器具の過度の磨耗なしで、短時間で、所望の形状に機械加工することが可能でなければならない。この特性は、比較的低い強度の材料を必要とし、従って、最終修復物について、上記の所望の特性とは対照的である。
【０００６】
加工される材料のある段階における低い強度の特性と、最終修復物の高い強度とを組み合わせることの困難性は、特に簡単な機械加工性の不十分さに関する、ＣＡＤ／ＣＡＭ加工のための公知の材料により反映される。
【０００７】
特許文献１は、ホットプレスプロセス（ここで、溶融材料が、粘性状態でプレスされる）によって所望の形状に成形されることが主に意図される二ケイ酸リチウムガラスセラミックを開示する。これらの材料が、コンピューター支援削合プロセスによって成形されることも可能である。しかし、これらの材料の機械加工は、器具の非常に大きな磨耗および非常に長い加工時間を生じることが示されている。これらの欠点は、二ケイ酸リチウムの結晶相によりこれらの材料に主に与えられる高い強度および靱性によって生じる。さらに、機械加工された修復物が、乏しいエッジ強度しか示さないことが示されている。用語「エッジ強度」とは、わずか１／１０ｍｍの範囲の薄い厚みしか有さない修復物の部分の強度をいう。
【０００８】
最終修復物の高い強度と共に簡単な機械加工性を達成するさらなるアプローチもまた行われている。特許文献２および特許文献３は、Ａｌ２Ｏ３またはＺｒＯ２を基礎とするセラミック材料を記載し、これらの材料は、非焼結状態（「緑色状態」とも呼ばれる）で機械加工される。次いで、この緑色の材料は、強度を上げるために焼結される。しかし、これらのセラミック材料は、最終の焼結工程の間、５０容量％までの急激な収縮（または３０％までは、直線的な収縮）を受ける。このことは、所望の寸法を正確に有する修復物を調製することを困難にする。実質的な収縮は、複雑な修復物（例えば、マルチスパンブリッジ）が製造される場合、特定の問題を示す。
【０００９】
非特許文献１および特許文献４のＳ．Ｄ．Ｓｔｏｏｋｅｙ：「Ｐｈｏｔｏｓｅｎｓｉｔｉｖｅｌｙ  Ｏｐａｃｉｆｉａｂｌｅ  Ｇｌａｓｓ」（１９５４）から、ケイ酸リチウムガラスセラミックにおいて、準安定相が最初に形成され得ることもまた分かる。例えば、感光性ガラスセラミック（Ｆｏｔｏｆｏｒｍ（登録商標）、ＦｏｔｏＣｅｒａｍ（登録商標））において、Ａｇ粒子は、ＵＶ光を使用して形成される。これらのＡｇ粒子は、リチウムの準安定相において、結晶化剤として働く。光に曝露された領域は、次の工程で、希ＨＦによって洗浄される。ＨＦにおける準安定相のリチウムの溶解度は、親のガラスの溶解度よりもはるかに高いので、この手順が可能である。この可溶化プロセス（Ｆｏｔｏｆｏｒｍ（登録商標））の後に残ったガラス部分は、さらなる熱処理によって、二ケイ酸リチウムガラスセラミック（ＦｏｔｏＣｅｒａｍ（登録商標））に移され得る。
【００１０】
Ｂｏｒｏｍの研究（例えば、非特許文献２およびＭ．Ｐ．Ｂｏｒｏｍ，Ａ．Ｍ．Ｔｕｒｋａｌｏ，Ｒ．Ｈ．Ｄｏｒｅｍｕｓ：「Ｖｅｒｆａｈｒｅｎ  ｚｕｍ  Ｈｅｒｓｔｅｌｌｅｎ  ｖｏｎ  Ｇｌａｓｋｅｒａｍｉｋｅｎ」（１９７４）（特許文献５）はまた、二ケイ素リチウムガラスセラミックが、第１の場合において、準安定リチウムメタケイ酸相として種々の量で結晶化し得ることを示す。しかし、最初から二ケイ酸相の形態で結晶化し、メタケイ酸相が全く存在しない組成物も存在する。この効果の系統的な研究は公知になっていない。Ｂｏｒｏｍの研究から、主要相としてメタケイ酸リチウムを含むガラスセラミックが、二ケイ酸リチウム相しか含まないガラスセラミックの１つと比較して減少した強度を有することもまた理解される。
【先行技術文献】
【特許文献】
【００１１】
【特許文献１】ＤＥ−Ａ−１９７  ５０  ７９４号
【特許文献２】ＥＰ−Ｂ−７７４  ９９３
【特許文献３】ＥＰ−Ｂ−８１７  ５９７
【特許文献４】ＵＳ−Ａ−２−  ６８４  ９１１
【特許文献５】ＤＥ−Ａ−２４  ５１  １２１
【非特許文献】
【００１２】
【非特許文献１】Ｓ．Ｄ．Ｓｔｏｏｋｅｙ：「Ｃｈｅｍｉｃａｌ  Ｍａｃｈｉｎｉｎｇ  ｏｆ  Ｐｈｏｔｏｓｅｎｓｉｔｉｖｅ  Ｇｌａｓｓ」，Ｉｎｄ．Ｅｎｇ．Ｃｈｅｍ．，４５，１１５−１１８（１９９３）
【非特許文献２】Ｍ．Ｐ．Ｂｏｒｏｍ，Ａ．Ｍ．Ｔｕｒｋａｌｏ，Ｒ．Ｈ．Ｄｏｒｅｍｕｓ：「Ｓｔｒｅｎｇｔｈ  ａｎｄ  Ｍｉｃｒｏｓｔｒｕｃｔｕｒｅ  ｉｎ  Ｌｉｔｈｉｕｍ  Ｄｉｓｉｌｉｃａｔｅ  Ｇｌａｓｓ−Ｃｅｒａｍｉｃｓ」，Ｊ．Ａｍ．Ｃｅｒｅａｍ．Ｓｏｃ．，５８，Ｎｏ．９−１０，３８５−３９１（１９７５）
【発明の概要】
【発明が解決しようとする課題】
【００１３】
従って、先行技術の材料は、いくらかの欠点を示す。従って、本発明の目的は、これらの欠点を排除すること、特に、上記の全てが、コンピューター支援削合およびトリミングプロセスによって容易に成形され得、続いて高強度の歯科用製品に変換され得る材料を提供することであり、この歯科用製品もまた、高い化学耐久性および優れた光学特性を示し、上記最終変換の間、はるかに減少した収縮を示す。
【課題を解決するための手段】
【００１４】
本発明は以下を提供する。
（項目１）
ケイ酸リチウムガラスセラミック材料であって、以下の成分：
成分                        質量％
ＳｉＯ２                    ６４．０〜７３．０
Ｌｉ２Ｏ                    １３．０〜１７．０
Ｋ２Ｏ                      ２．０〜５．０
Ａｌ２Ｏ３                  ０．５〜５．０
Ｐ２Ｏ５                    ２．０〜５．０
を含有する、ケイ酸リチウムガラスセラミック材料。
（項目２）
主結晶相としてメタケイ酸リチウムを生成する工程を包含するプロセスにおいて形成される、項目１に記載のケイ酸リチウム材料。
（項目３）
項目１または２に記載のケイ酸リチウム材料であって、互いに独立して、以下のさらなる成分：
成分                              質量％
ＺｎＯ                            ０．５〜６．０
Ｎａ２Ｏ                          ０〜２．０
ＭｅＩＩＯ                          ０〜７．０
ＺｒＯ２                            ０〜２．０
有色金属酸化物および蛍光金属酸化物  ０〜７．５
をさらに含有し、ＭｅＩＩＯは、ＣａＯ、ＢａＯ、ＳｒＯおよびＭｇＯからなる群より選択される１種以上のメンバーである、
ケイ酸リチウム材料。
（項目４）
項目１〜３のいずれか１項に記載のケイ酸リチウム材料であって、互いに独立して、以下の成分：
成分                              質量％
ＳｉＯ２                          ６５．０〜７０．０
Ｌｉ２Ｏ                          １４．０〜１６．０
Ｋ２Ｏ                            ２．０〜５．０
Ａｌ２Ｏ３                        １．０〜５．０
Ｐ２Ｏ５                          ２．０〜５．０
ＺｎＯ                            ２．０〜６．０
Ｎａ２Ｏ                          ０．１〜２．０
ＭｅＩＩＯ                          ０．１〜７．０
ＺｒＯ２                            ０．１〜２．０
有色金属酸化物および蛍光金属酸化物  ０．５〜３．５
を含有し、
ＭｅＩＩＯは、ＣａＯ、ＢａＯ、ＳｒＯおよびＭｇＯからなる群より選択される１種以上のメンバーである、
ケイ酸リチウム材料。
（項目５）
６７．０質量％〜７０．０質量％のＳｉＯ２を含有する、項目１〜４のいずれか１項に記載のケイ酸リチウム材料。
（項目６）
前記メタケイ酸リチウム材料は、前記ケイ酸リチウム材料の２０容積％〜５０容積％を形成する、項目１〜５のいずれか１項に記載のケイ酸リチウム材料。
（項目７）
前記メタケイ酸リチウム材料は、前記ケイ酸リチウム材料の３０容積％〜４０容積％を形成する、項目６に記載のケイ酸リチウム材料。
（項目８）
Ｐ２Ｏ５の代わりに、他の核形成剤を含有する、項目１〜７のいずれか１項に記載のケイ酸リチウム材料。
（項目９）
前記メタケイ酸リチウム結晶は、層状形態または血小板形態の結晶である、項目１〜８のいずれか１項に記載のケイ酸リチウム材料。
（項目１０）
ブランクの形態である、項目１〜９のいずれか１項に記載のケイ酸リチウム材料。
（項目１１）
歯科用修復物の形態である、項目１〜１０のいずれか１項に記載のケイ酸リチウム材料。（項目１２）
前記歯科用修復物は、インレー、アンレー、ブリッジ、橋脚歯、前装、ベニア、咬合局面、歯冠、部分的歯冠、フレームワークまたはコーピングである、項目１１に記載のケイ酸リチウム材料。
（項目１３）
主に結晶メタケイ酸リチウムを含む相を生成し、メタケイ酸リチウムが、その後に、二ケイ酸リチウムに転換される工程を包含するプロセスにおいて形成される、二ケイ酸リチウム材料。
（項目１４）
二ケイ酸リチウムから製造される歯科用製品であって、該二ケイ酸リチウムは、主に結晶メタケイ酸リチウムを含む相を生成し、該メタケイ酸リチウムが、その後に、二ケイ酸リチウムに転換される工程を包含するプロセスにおいて形成される、歯科用製品。
（項目１５）
ケイ酸リチウムブランクを調製するためのプロセスであって、該プロセスは、以下の工程：
（ａ）主成分として、初期成分であるＳｉＯ２、Ｌｉ２Ｏ、Ｋ２Ｏ、Ａｌ２Ｏ３およびＰ２Ｏ５を含有する出発ガラスの融解物を生成する工程；
（ｂ）該出発ガラスの融解物を鋳型に注いで、出発ガラスブランクを形成し、該ガラスブランクを室温まで冷却する工程、
（ｃ）第一の温度にて、該出発ガラスブランクを第一の加熱処理に供し、メタケイ酸リチウム結晶を形成するのに適切な核を含むガラス製品を得る工程、
（ｄ）該第一の温度よりも高い第二の温度にて、工程（ｃ）の該ガラス製品を第二の加熱処理に供し、主結晶相としてメタケイ酸リチウム結晶を有するケイ酸リチウムブランクを得る工程、
を包含する、プロセス。
（項目１６）
項目１５に記載のプロセスであって、前記工程（ａ）の出発ガラスは、ＺｎＯ、Ｎａ２Ｏ、ＭｅＩＩＯ、ＺｒＯ２、ならびに有色金属酸化物および蛍光金属酸化物をさらに含有し、ＭｅＩＩＯは、ＣａＯ、ＢａＯ、ＳｒＯおよびＭｇＯからなる群より選択される１種以上のメンバーである、プロセス。
（項目１７）
項目１５または１６に記載のプロセスであって、前記工程（ａ）の出発ガラスは、互いに独立して、以下の初期成分を、以下の量：
成分                              質量％
ＳｉＯ２                          ６５．０〜７０．０
Ｌｉ２Ｏ                          １４．０〜１６．０
Ｋ２Ｏ                            ２．０〜５．０
Ａｌ２Ｏ３                        １．０〜５．０
Ｐ２Ｏ５                          ２．０〜５．０
ＺｎＯ                            ２．０〜６．０
Ｎａ２Ｏ                          ０．１〜２．０
ＭｅＩＩＯ                          ０．１〜７．０
ＺｒＯ２                            ０．１〜２．０
有色金属酸化物および蛍光金属酸化物  ０．５〜３．５
を含有し、
ＭｅＩＩＯは、ＣａＯ、ＢａＯ、ＳｒＯおよびＭｇＯからなる群より選択される１種以上のメンバーである、
プロセス。
（項目１８）
項目１５に記載のプロセスであって、工程（ｃ）は、工程（ｂ）を改変することによって置き換えられ、その結果、前記冷却プロセスの間、約４５０℃〜５５０℃の温度を、約５分間から５０分間の期間にわたって維持し、メタケイ酸リチウム結晶の形成に適切な核を含むガラス製品を生成する、プロセス。
（項目１９）
項目１５〜１７のいずれか１項に記載のプロセスであって、工程（ｃ）において、前記第一の加熱処理は、前記出発ガラスブランクを、約５分間から１時間の期間にわたって約４５０〜５５０℃の温度まで加熱する工程を包含する、プロセス。
（項目２０）
項目１５〜１９のいずれか１項に記載のプロセスであって、前記工程（ｄ）の第二の加熱処理は、前記ケイ酸リチウム結晶の形成に適切な核を含むガラス製品を、約６００〜７００℃の第二の温度まで、約１０〜３０分間の期間にわたって加熱する工程を包含する、プロセス。
（項目２１）
項目１５〜２０のいずれか１項に記載のプロセスであって、前記ケイ酸リチウムブランクは、少なくとも９０ＭＰａの二軸強度、および少なくとも０．８ＭＰａｍ０．５の破壊靱性を有する、プロセス。
（項目２２）
項目１５〜２１のいずれか１項に記載のプロセスであって、前記工程（ｂ）の出発ガラスブランク、前記工程（ｃ）のメタケイ酸リチウムを形成するのに適切な核を含むガラス製品、または前記工程（ｄ）の主結晶相としてメタケイ酸リチウムを有するケイ酸リチウムブランクを、機械加工または熱圧によって所望の幾何学に成形して、成形されたケイ酸リチウム製品を形成する、プロセス。
（項目２３）
前記成形されたケイ酸リチウムブランクは、歯科用修復物である、項目２２に記載のプロセス。
（項目２４）
前記歯科用修復物は、インレー、アンレー、ブリッジ、橋脚歯、前装、ベニア、咬合局面、歯冠、部分的歯冠、フレームワークまたはコーピングである、項目２３に記載のプロセス。
（項目２５）
前記機械加工は、粉砕または削合によって行われる、項目２２に記載のプロセス。
（項目２６）
前記機械加工は、コンピューターによって制御されている、項目２５に記載のプロセス。（項目２７）
項目２２〜２６のいずれか１項に記載のプロセスであって、約７００〜９５０℃の第三の温度にて、約５〜３０分間の期間にわたって、前記成形されたケイ酸リチウム製品を第三の加熱処理に供する工程をさらに包含する、プロセス。（項目２８）
項目２７に記載のプロセスであって、前記第三の加熱処理に供された前記ケイ酸リチウム製品は、主結晶相としてメタケイ酸リチウムを含み、ここで、該第三の加熱処理は、主結晶相として、該メタケイ酸リチウム結晶を二ケイ酸リチウム結晶に転換する、プロセス。
（項目２９）
項目２７に記載のプロセスであって、前記第三の加熱処理に供された前記ケイ酸リチウム製品は、メタケイ酸リチウム結晶を形成するのに適切な核を含むガラス製品を含み、ここで、二ケイ酸リチウム結晶は、該メタケイ酸リチウム結晶を形成するのに適切な核から直接結晶化される、プロセス。
（項目３０）
項目２７〜２９のいずれか１項に記載のプロセスであって、前記第三の加熱処理の間に生じる収縮は、０．５容積％未満である、プロセス。
（項目３１）
熱圧によってケイ酸リチウム材料を所望の幾何学に成形して、歯科用修復物を作製する工程を包含する、項目２２に記載のプロセス。
（項目３２）
項目３１に記載の歯科用修復物を製造するためのプロセスであって、前記熱圧工程は、
約５００〜１２００℃の温度にて前記ケイ酸リチウム材料を加熱処理に供して、該ケイ酸リチウム材料を粘性状態に転換し、そして約１〜４ＭＰａの圧力下で、該粘性ケイ酸リチウム材料を鋳型またはダイに圧入して、所望の幾何学を有する歯科用修復物を得る工程、
を包含する、プロセス。
（項目３３）
項目３２に記載のプロセスであって、前記加熱処理および圧入工程に供されたケイ酸リチウム材料は、該熱処理および圧入工程の間に二ケイ酸リチウム結晶に転換されるメタケイ酸リチウム結晶を含む、プロセス。
（項目３４）
前記ケイ酸リチウム材料の強度および破壊靱性の増強を含む、項目２７〜３０または３２〜３４に記載のプロセス。
（項目３５）
前記歯科用修復物は、少なくとも２５０ＭＰａの二軸強度、および少なくとも１．５ＭＰａｍ０．５の破壊靱性を有する、項目２３〜３４のいずれか１項に記載の歯科用修復物を製造するためのプロセス。
（項目３６）
前記歯科用修復物を仕上げて、自然な外観を得る工程をさらに包含する、項目２３〜３５のいずれか１項に記載の歯科用修復物を製造するためのプロセス。
（項目３７）
前記仕上げ工程は、未完成の歯科用修復物上に粉末状材料で層状化することによってか、またはコーティング材料を熱圧することによって、該歯科用修復物にコーティングを塗布する工程を包含する、項目３６に記載のプロセス。
（項目３８）
項目２７〜３７に記載のプロセスであって、前記第三の加熱処理は、前記層状化材料の発射の間、または前記未完成の歯科用修復物上への前記コーティングの熱圧の間に起こる、プロセス。
（項目３９）
ケイ酸リチウムガラスであって、以下の成分：
成分                        質量％
ＳｉＯ２                    ６４．０〜７３．０
Ｌｉ２Ｏ                    １３．０〜１７．０
Ｋ２Ｏ                      ２．０〜５．０
Ａｌ２Ｏ３                  ０．５〜５．０
Ｐ２Ｏ５                    ２．０〜５．０
を含有し、かつメタケイ酸リチウム結晶の形成に適切な核を含む、ケイ酸リチウムガラス。
（項目４０）
項目１５〜２１のいずれか１項に記載のプロセスに従って調製されたケイ酸リチウム材料から製造されるブランクであって、該ブランクは、該ブランクを機械に固定するためのホルダーを有する、ブランク。
（項目４１）
前記ホルダーは、該ホルダーと連結および接続されている、項目４０に記載のケイ酸リチウムブランク。
（項目４２）
前記ホルダーは、前記ブランクとは異なる材料由来である、項目４０または４１に記載のケイ酸リチウムブランク。
（項目４３）
前記ホルダーは、合金製、金属製、ガラスセラミック製またはセラミック製である、項目４０〜４２のいずれか１項に記載のケイ酸リチウムブランク。
（項目４４）
前記ホルダーは、前記ブランクと同じ材料から製造され、かつ該ブランクと一体化されている、項目４０または４１に記載のケイ酸リチウムブランク。
（項目４５）
前記ブランクは、情報で標識される、項目４０〜４４のいずれか１項に記載のケイ酸リチウムブランク。
（項目４６）
前記ブランクについての情報は、該ブランクから機械加工される、材料、サイズおよび形状の型を含む、項目４５に記載のケイ酸リチウムブランク。
（項目４７）
ケイ酸リチウム修復物を製造するための方法であって、該方法は、項目１５〜２１のいずれか１項に記載のプロセスに従って、ケイ酸リチウムブランクを調製し、その後、該ケイ酸リチウムブランクを用いて歯科用修復物をコーティングする工程を包含する、方法。
（項目４８）
歯科用フレームワークは、前記ケイ酸リチウムブランクを該歯科用フレームワーク上に熱圧することによってコーティングされる、項目４７に記載の歯科用修復物を製造するための方法。
（項目４９）
前記歯科用フレームワークは、歯冠、部分的歯冠、ブリッジ、コーピング、ベニア、前装または橋脚歯である、項目４８に記載の歯科用修復物を製造するための方法。
（項目５０）
前記歯科用フレームワークは、金属製、合金製、セラミック製またはガラスセラミック製である、項目４９に記載の歯科用修復物を製造するための方法。
（項目５１）
前記セラミックは、酸化ジルコニウム、酸化アルミニウム、酸化ジルコニウムミックス、酸化アルミニウムミックス、またはそれらの組み合わせを含む、項目５０に記載の歯科用修復物を製造するための方法。
（項目５２）
項目４８〜５１のいずれか１項に記載の歯科用修復物を製造するための方法であって、前記フレームワーク上にコーティングされた前記ケイ酸リチウムブランクは、二ケイ酸リチウム結晶に転換されるメタケイ酸リチウム結晶を含むか、または該ケイ酸リチウムブランクは、該ケイ酸リチウムブランクを該歯科用フレームワーク上に熱圧する間、該二ケイ酸リチウム結晶として結晶化されるメタケイ酸リチウム結晶を形成するのに適切な核を含む、方法。
（項目５３）
２．０〜６．０質量％のＺｎＯを含有する、項目３に記載のケイ酸リチウム材料。
（項目５４）
０．０〜５．０質量％のＭｅＩＩＯを含有する、項目３に記載のケイ酸リチウム材料。
（項目５５）
０．１〜５．０質量％のＭｅＩＩＯを含有する、項目４に記載のケイ酸リチウム材料。
（項目５６）
０．１〜５．０質量％のＭｅＩＩＯを含有する、項目１７に記載のケイ酸リチウム材料。（項目５７）
１種以上の前記有色金属酸化物および前記蛍光金属酸化物の金属は、Ｔａ、Ｔｂ、Ｙ、Ｌａ、Ｅｒ、Ｐｒ、Ｃｅ、Ｔｉ、Ｖ、ＦｅおよびＭｎからなる群より選択される、項目４に記載のケイ酸リチウム材料。
（項目５８）
１種以上の前記有色金属酸化物および前記蛍光金属酸化物の金属は、Ｔａ、Ｔｂ、Ｙ、Ｌａ、Ｅｒ、Ｐｒ、Ｃｅ、Ｔｉ、Ｖ、ＦｅおよびＭｎからなる群より選択される、項目１７に記載のケイ酸リチウム材料。
（項目５９）
項目２７〜２９のいずれか１項に記載のプロセスであって、前記第三の加熱処理の間に生じる収縮は、０．３容積％未満である、プロセス。
１つの局面において、本発明は、ケイ酸リチウムガラスセラミック材料であって、以下の成分：
成分                        質量％
ＳｉＯ２                    ６４．０〜７３．０
Ｌｉ２Ｏ                    １３．０〜１７．０
Ｋ２Ｏ                      ２．０〜５．０
Ａｌ２Ｏ３                  ０．５〜５．０
Ｐ２Ｏ５                    ２．０〜５．０
を含有する、ケイ酸リチウムガラスセラミック材料を提供する。
【００１５】
好ましい実施形態において、本発明は、主結晶相としてメタケイ酸リチウムを生成する工程を包含するプロセスにおいて形成され得る。
【００１６】
さらに好ましい実施形態において、本発明は、上記のケイ酸リチウム材料であって、互いに独立して、以下のさらなる成分：
成分                              質量％
ＺｎＯ                            ０．５〜６．０（好ましくは、２．０〜６．０）
Ｎａ２Ｏ                          ０〜２．０
ＭｅＩＩＯ                          ０〜７．０（好ましくは、０．０〜５．０）
ＺｒＯ２                            ０〜２．０
有色金属酸化物および蛍光金属酸化物  ０〜７．５
をさらに含有し、ＭｅＩＩＯは、ＣａＯ、ＢａＯ、ＳｒＯおよびＭｇＯからなる群より選択される１種以上のメンバーである、
ケイ酸リチウム材料であり得る。
【００１７】
さらに好ましい実施形態において、本発明は、上記のケイ酸リチウム材料であって、互いに独立して、以下の成分：
成分                              質量％
ＳｉＯ２                          ６５．０〜７０．０
Ｌｉ２Ｏ                          １４．０〜１６．０
Ｋ２Ｏ                            ２．０〜５．０
Ａｌ２Ｏ３                        １．０〜５．０
Ｐ２Ｏ５                          ２．０〜５．０
ＺｎＯ                            ２．０〜６．０
Ｎａ２Ｏ                          ０．１〜２．０
ＭｅＩＩＯ                          ０．１〜７．０（好ましくは、０．１〜５．０）
ＺｒＯ２                            ０．１〜２．０
有色金属酸化物および蛍光金属酸化物  ０．５〜３．５
を含有し、
ＭｅＩＩＯは、ＣａＯ、ＢａＯ、ＳｒＯおよびＭｇＯからなる群より選択される１種以上のメンバーであり、
１種以上のこの有色金属酸化物およびこの蛍光金属酸化物は、好ましくは、Ｔａ、Ｔｂ、Ｙ、Ｌａ、Ｅｒ、Ｐｒ、Ｃｅ、Ｔｉ、Ｖ、ＦｅおよびＭｎからなる群より選択される、ケイ酸リチウム材料であり得る。
【００１８】
さらに好ましい実施形態において、本発明は、６７．０質量％〜７０．０質量％のＳｉＯ２を含有し得る。
【００１９】
さらに好ましい実施形態において、上記メタケイ酸リチウム材料は、上記ケイ酸リチウム材料の２０容積％〜５０容積％を形成し得る。
【００２０】
さらに好ましい実施形態において、上記メタケイ酸リチウム材料は、上記ケイ酸リチウム材料の３０容積％〜４０容積％を形成し得る。
【００２１】
さらに好ましい実施形態において、本発明は、Ｐ２Ｏ５の代わりに、他の核形成剤を含有し得る。
【００２２】
さらに好ましい実施形態において、上記メタケイ酸リチウム結晶は、層状形態または血小板形態の結晶であり得る。
【００２３】
さらに好ましい実施形態において、本発明は、ブランクの形態であり得る。
【００２４】
さらに好ましい実施形態において、本発明は、歯科用修復物の形態であり得る。
【００２５】
さらに好ましい実施形態において、上記歯科用修復物は、インレー、アンレー、ブリッジ、橋脚歯、前装、ベニア、咬合局面、歯冠、部分的歯冠、フレームワークまたはコーピングであり得る。
【００２６】
別の局面において、本発明は、主に結晶メタケイ酸リチウムを含む相を生成し、メタケイ酸リチウムが、その後に、二ケイ酸リチウムに転換される工程を包含するプロセスにおいて形成される、二ケイ酸リチウム材料を提供する。
【００２７】
別の局面において、本発明は、二ケイ酸リチウムから製造される歯科用製品であって、この二ケイ酸リチウムは、主に結晶メタケイ酸リチウムを含む相を生成し、このメタケイ酸リチウムが、その後に、二ケイ酸リチウムに転換される工程を包含するプロセスにおいて形成される、歯科用製品を提供する。
【００２８】
別の局面において、本発明は、ケイ酸リチウムブランクを調製するためのプロセスであって、このプロセスは、以下の工程：
（ａ）主成分として、初期成分であるＳｉＯ２、Ｌｉ２Ｏ、Ｋ２Ｏ、Ａｌ２Ｏ３およびＰ２Ｏ５を含有する出発ガラスの融解物を生成する工程；
（ｂ）この出発ガラスの融解物を鋳型に注いで、出発ガラスブランクを形成し、このガラスブランクを室温まで冷却する工程、
（ｃ）第一の温度にて、この出発ガラスブランクを第一の加熱処理に供し、メタケイ酸リチウム結晶を形成するのに適切な核を含むガラス製品を得る工程、
（ｄ）この第一の温度よりも高い第二の温度にて、工程（ｃ）のこのガラス製品を第二の加熱処理に供し、主結晶相としてメタケイ酸リチウム結晶を有するケイ酸リチウムブランクを得る工程、
を包含する、プロセスを提供する。
【００２９】
好ましい実施形態において、本発明は、上記のプロセスであって、上記工程（ａ）の出発ガラスは、ＺｎＯ、Ｎａ２Ｏ、ＭｅＩＩＯ、ＺｒＯ２、ならびに有色金属酸化物および蛍光金属酸化物をさらに含有し、ＭｅＩＩＯは、ＣａＯ、ＢａＯ、ＳｒＯおよびＭｇＯからなる群より選択される１種以上のメンバーであり得る。
【００３０】
さらに好ましい実施形態において、本発明は、上記のプロセスであって、上記工程（ａ）の出発ガラスは、互いに独立して、以下の初期成分を、以下の量：
成分                              質量％
ＳｉＯ２                          ６５．０〜７０．０
Ｌｉ２Ｏ                          １４．０〜１６．０
Ｋ２Ｏ                            ２．０〜５．０
Ａｌ２Ｏ３                        １．０〜５．０
Ｐ２Ｏ５                          ２．０〜５．０
ＺｎＯ                            ２．０〜６．０
Ｎａ２Ｏ                          ０．１〜２．０
ＭｅＩＩＯ                          ０．１〜７．０（好ましくは、０．１〜５．０）
ＺｒＯ２                            ０．１〜２．０
有色金属酸化物および蛍光金属酸化物  ０．５〜３．５
を含有し、
ＭｅＩＩＯは、ＣａＯ、ＢａＯ、ＳｒＯおよびＭｇＯからなる群より選択される１種以上のメンバーであり、
１種以上のこの有色金属酸化物およびこの蛍光金属酸化物は、好ましくは、Ｔａ、Ｔｂ、Ｙ、Ｌａ、Ｅｒ、Ｐｒ、Ｃｅ、Ｔｉ、Ｖ、ＦｅおよびＭｎからなる群より選択される、プロセスであり得る。
【００３１】
好ましい実施形態において、本発明は、上記のプロセスであって、工程（ｃ）は、工程（ｂ）を改変することによって置き換えられ、その結果、上記冷却プロセスの間、約４５０℃〜５５０℃の温度を、約５分間から５０分間の期間にわたって維持し、メタケイ酸リチウム結晶の形成に適切な核を含むガラス製品を生成する、プロセスであり得る。
【００３２】
さらに好ましい実施形態において、本発明は、上記のプロセスであって、工程（ｃ）において、上記第一の加熱処理は、上記出発ガラスブランクを、約５分間から１時間の期間にわたって約４５０〜５５０℃の温度まで加熱する工程を包含する、プロセスであり得る。
【００３３】
さらに好ましい実施形態において、本発明は、上記のプロセスであって、上記工程（ｄ）の第二の加熱処理は、上記ケイ酸リチウム結晶の形成に適切な核を含むガラス製品を、約６００〜７００℃の第二の温度まで、約１０〜３０分間の期間にわたって加熱する工程を包含する、プロセスであり得る。
【００３４】
さらに好ましい実施形態において、本発明は、上記のプロセスであって、上記ケイ酸リチウムブランクは、少なくとも９０ＭＰａの二軸強度、および少なくとも０．８ＭＰａｍ０．５の破壊靱性を有する、プロセスであり得る。
【００３５】
さらに好ましい実施形態において、本発明は、上記のプロセスであって、上記工程（ｂ）の出発ガラスブランク、上記工程（ｃ）のメタケイ酸リチウムを形成するのに適切な核を含むガラス製品、または上記工程（ｄ）の主結晶相としてメタケイ酸リチウムを有するケイ酸リチウムブランクを、機械加工または熱圧によって所望の幾何学に成形して、成形されたケイ酸リチウム製品を形成する、プロセスであり得る。
【００３６】
さらに好ましい実施形態において、上記成形されたケイ酸リチウムブランクは、歯科用修復物であり得る。
【００３７】
さらに好ましい実施形態において、上記歯科用修復物は、インレー、アンレー、ブリッジ、橋脚歯、前装、ベニア、咬合局面、歯冠、部分的歯冠、フレームワークまたはコーピングであり得る。
【００３８】
さらに好ましい実施形態において、上記機械加工は、粉砕または削合によって行われ得る。
【００３９】
さらに好ましい実施形態において、上記機械加工は、コンピューターによって制御され得る。
【００４０】
さらに好ましい実施形態において、本発明は、上記のプロセスであって、約７００〜９５０℃の第三の温度にて、約５〜３０分間の期間にわたって、上記成形されたケイ酸リチウム製品を第三の加熱処理に供する工程をさらに包含する、プロセスであり得る。
【００４１】
さらに好ましい実施形態において、本発明は、上記のプロセスであって、上記第三の加熱処理に供された上記ケイ酸リチウム製品は、主結晶相としてメタケイ酸リチウムを含み、ここで、この第三の加熱処理は、主結晶相として、このメタケイ酸リチウム結晶を二ケイ酸リチウム結晶に転換する、プロセスであり得る。
【００４２】
さらに好ましい実施形態において、本発明は、上記のプロセスであって、上記第三の加熱処理に供された上記ケイ酸リチウム製品は、メタケイ酸リチウム結晶を形成するのに適切な核を含むガラス製品を含み、ここで、二ケイ酸リチウム結晶は、このメタケイ酸リチウム結晶を形成するのに適切な核から直接結晶化される、プロセスであり得る。
【００４３】
さらに好ましい実施形態において、本発明は、上記のプロセスであって、上記第三の加熱処理の間に生じる収縮は、０．５容積％未満、好ましくは、０．３容積％である、プロセスであり得る。
【００４４】
さらに好ましい実施形態において、本発明は、熱圧によってケイ酸リチウム材料を所望の幾何学に成形して、歯科用修復物を作製する工程を包含し得る。
【００４５】
さらに好ましい実施形態において、本発明は、上記の歯科用修復物を製造するためのプロセスであって、上記熱圧工程は、
約５００〜１２００℃の温度にて上記ケイ酸リチウム材料を加熱処理に供して、このケイ酸リチウム材料を粘性状態に転換し、そして約１〜４ＭＰａの圧力下で、この粘性ケイ酸リチウム材料を鋳型またはダイに圧入して、所望の幾何学を有する歯科用修復物を得る工程、
を包含する、プロセスであり得る。
【００４６】
さらに好ましい実施形態において、本発明は、上記のプロセスであって、上記加熱処理および圧入工程に供されたケイ酸リチウム材料は、この熱処理および圧入工程の間に二ケイ酸リチウム結晶に転換されるメタケイ酸リチウム結晶を含む、プロセスであり得る。
【００４７】
さらに好ましい実施形態において、本発明は、上記ケイ酸リチウム材料の強度および破壊靱性の増強を含む、上記のプロセスであり得る。
【００４８】
さらに好ましい実施形態において、上記歯科用修復物は、少なくとも２５０ＭＰａの二軸強度、および少なくとも１．５ＭＰａｍ０．５の破壊靱性を有する、上記の歯科用修復物を製造するためのプロセスであり得る。
【００４９】
さらに好ましい実施形態において、本発明は、上記歯科用修復物を仕上げて、自然な外観を得る工程をさらに包含する、上記の歯科用修復物を製造するためのプロセスであり得る。
【００５０】
さらに好ましい実施形態において、上記仕上げ工程は、未完成の歯科用修復物上に粉末状材料で層状化することによってか、またはコーティング材料を熱圧することによって、この歯科用修復物にコーティングを塗布する工程を包含し得る。
【００５１】
さらに好ましい実施形態において、本発明は、上記のプロセスであって、上記第三の加熱処理は、上記層状化材料の発射の間、または上記未完成の歯科用修復物上への上記コーティングの熱圧の間に起こる、プロセスであり得る。
【００５２】
別の局面において、本発明は、ケイ酸リチウムガラスであって、以下の成分：
成分                        質量％
ＳｉＯ２                    ６４．０〜７３．０
Ｌｉ２Ｏ                    １３．０〜１７．０
Ｋ２Ｏ                      ２．０〜５．０
Ａｌ２Ｏ３                  ０．５〜５．０
Ｐ２Ｏ５                    ２．０〜５．０
を含有し、かつメタケイ酸リチウム結晶の形成に適切な核を含む、ケイ酸リチウムガラスを提供する。
【００５３】
別の局面において、本発明は、上記のプロセスに従って調製されたケイ酸リチウム材料から製造されるブランクであって、このブランクは、このブランクを機械に固定するためのホルダーを有する、ブランクを提供する。
【００５４】
好ましい実施形態において、上記ホルダーは、このホルダーと連結および接続され得る。
【００５５】
さらに好ましい実施形態において、上記ホルダーは、上記ブランクとは異なる材料由来であり得る。
【００５６】
さらに好ましい実施形態において、上記ホルダーは、合金製、金属製、ガラスセラミック製またはセラミック製であり得る。
【００５７】
さらに好ましい実施形態において、上記ホルダーは、上記ブランクと同じ材料から製造され、かつこのブランクと一体化され得る。
【００５８】
さらに好ましい実施形態において、上記ブランクは、情報で標識され得る。
【００５９】
さらに好ましい実施形態において、上記ブランクについての情報は、このブランクから機械加工される、材料、サイズおよび形状の型を含み得る。
【００６０】
別の局面において、本発明は、ケイ酸リチウム修復物を製造するための方法であって、この方法は、上記のプロセスに従って、ケイ酸リチウムブランクを調製し、その後、このケイ酸リチウムブランクを用いて歯科用修復物をコーティングする工程を包含する、方法を提供する。
【００６１】
好ましい実施形態において、歯科用フレームワークは、上記ケイ酸リチウムブランクをこの歯科用フレームワーク上に熱圧することによってコーティングされ得る。
【００６２】
さらに好ましい実施形態において、上記歯科用フレームワークは、歯冠、部分的歯冠、ブリッジ、コーピング、ベニア、前装または橋脚歯であり得る。
【００６３】
さらに好ましい実施形態において、上記歯科用フレームワークは、金属製、合金製、セラミック製またはガラスセラミック製であり得る。
【００６４】
さらに好ましい実施形態において、上記セラミックは、酸化ジルコニウム、酸化アルミニウム、酸化ジルコニウムミックス、酸化アルミニウムミックス、またはそれらの組み合わせを含み得る。
【００６５】
別の局面において、本発明は、上記の歯科用修復物を製造するための方法であって、上記フレームワーク上にコーティングされた上記ケイ酸リチウムブランクは、二ケイ酸リチウム結晶に転換されるメタケイ酸リチウム結晶を含むか、またはこのケイ酸リチウムブランクは、このケイ酸リチウムブランクをこの歯科用フレームワーク上に熱圧する間、この二ケイ酸リチウム結晶として結晶化されるメタケイ酸リチウム結晶を形成するのに適切な核を含む、方法を提供する。
【００６６】
この目的は、特許請求の範囲に記載の、ケイ酸リチウムガラスセラミック材料によって達成される。
【００６７】
本発明はまた、特許請求の範囲に記載の二ケイ酸リチウム材料、特許請求の範囲に記載の歯科用製品、特許請求の範囲に記載のケイ酸リチウムブランクおよび歯科用修復物の調製のプロセス、特許請求の範囲に記載のケイ酸リチウムガラス、特許請求の範囲に記載のブランク、ならびに特許請求の範囲に記載のケイ酸リチウム修復物または歯科用修復物を製造するための方法に関する。
【００６８】
非常に独特な組成物の出発ガラスおよび特定のプロセスを使用することによって、本発明に従って、主な結晶相として、二ケイ酸リチウム（Ｌｉ２Ｓｉ２Ｏ５）ではなく、準安定メタケイ酸リチウム（Ｌｉ２ＳｉＯ３）を有する、ガラスセラミックを提供することが可能であることが、驚くべきことに示された。このメタケイ酸リチウムガラスセラミックは、低い強度および靱性を有し、従って、さらに複雑な歯科用修復物の形状に容易に機械加工され得るが、このような機械加工の後に、熱処理によって、二ケイ酸リチウムガラスセラミック製品に変換され得、この二ケイ酸リチウムガラスセラミック製品は、顕著な機械的特性、優秀な光学的特性および非常に良好な化学安定性を有し、それによって非常に限定された収縮のみを受ける。
【発明の効果】
【００６９】
本発明により、先行技術の欠点を排除すること、特に、上記の全てが、コンピューター支援削合およびトリミングプロセスによって容易に成形され得、続いて高強度の歯科用製品に変換され得る材料を提供すること。
【図面の簡単な説明】
【００７０】
【図１】図１は、プロセスの基礎的な温度プロフィールを示す。
【図２】図２は、１０Ｋ／分の加熱割合で加熱された、クエンチおよび粉末化されたガラスサンプルの実施例の１つ（実施例１３）のＤＳＣプロットを示す。
【図３】図３は、２Ｋ／分の一定の加熱割合でのバルクガラスサンプルの測定を示す。
【図４】図４は、５００℃で７分間の核形成および６５０℃で２０分間の第一の化粧化の後の、実施例１３のＸＲＤによる相分析を表す。
【図５】図５は、１％ＨＦで８秒間エッチングされた表面を有する、同じ熱履歴を有する同じ実施例の、後方散乱電子のＳＥＭ顕微鏡写真を示す。
【図６】図６は、実施例１３についての相分析の手順（５００℃で７分間の核形成の後に、６５０℃で２０分間の第一の結晶化、および８５０℃で１０分間の結晶化）を示す。
【図７】図７は、３％ＨＦで３０秒間エッチングされてガラス様の相がエッチングで除去され、そして二ケイ酸リチウム結晶が残った表面を有する、同じ熱履歴を有する同じ実施例の、後方散乱電子のＳＥＭ顕微鏡写真を示す。
【発明を実施するための形態】
【００７１】
本発明に従うケイ酸リチウムガラスセラミック材料は、以下の成分：
【００７２】
【化１】
0005946986.tif 000002
を含み、そして主な結晶相としてメタケイ酸リチウムを含む。
【００７３】
本発明の別の好ましい実施形態は、上記されるようなケイ酸ガラスセラミック材料によって形成され、これは、主な結晶層としてメタケイ酸リチウムが生成される工程を包含するプロセスにおいて形成される。
【００７４】
本発明のケイ酸リチウム材料が、互いから独立した以下のさらなる成分：
【００７５】
【化２】
0005946986.tif 000003
をさらに含むことが好ましく、ＭｅＩＩＯは、ＣａＯ、ＢａＯ、ＳｒＯおよびＭｇＯからなる群から選択される１つ以上のメンバーである。
【００７６】
互いから独立して以下の成分：
【００７７】
【化３】
0005946986.tif 000004
を以下の量で含有するケイ酸リチウム材料は、特に好ましく、ＭｅＩＩＯは、ＣａＯ、ＢａＯ、ＳｒＯおよびＭｇＯからなる群から選択される１つ以上のメンバーであり、そして、１つ以上の有色金属酸化物および蛍光金属酸化物の金属は、好ましくは、Ｔａ、Ｔｂ、Ｙ、Ｌａ、Ｅｒ、Ｐｒ、Ｃｅ、Ｔｉ、Ｖ、ＦｅおよびＭｎからなる群から選択される。
【００７８】
句「・・・互いから独立して・・・」は、好ましい量の少なくとも１つが選択され、従って、全ての成分が、好ましい量で存在することが必要とされないことを意味する。
【００７９】
有色成分または蛍光成分（例えば、ｆ−元素の酸化物）が使用され得るので、すなわち、上に与えられる金属の一覧表は、終点として考えられないべきである。有色成分または蛍光成分は、最終歯科用製品の色が、問題の患者の天然の歯科用材料の色と一致することを保証する。
【００８０】
上記組成物において、Ｐ２Ｏ５は、メタケイ酸リチウム結晶に対する核生成剤として作用し、少なくとも２質量％の濃度が、必要な核形成のために必要とされる。Ｐ２Ｏ５の代わりに、他の核形成剤（例えば、元素（Ｐｔ、Ａｇ、ＣｕおよびＷ）の化合物）がまた、可能である。
【００８１】
上記される成分に加えて、ガラスセラミックは、ガラス技術プロセス可能性を増大するさらなる成分をさらに含み得る。従って、このようなさらなる成分は、一般的に合計で０〜５．０質量％になる特定の化合物（例えば、Ｂ２Ｏ３およびＦ）で存在し得る。
【００８２】
６７．０〜７０．０質量％のＳｉＯ２を含む上記されるようなケイ酸リチウム材料は、特に好ましい。
【００８３】
ケイ酸リチウム金属の特定の容量部が、優秀なプロセシング特性を達成するために存在するべきであることが、驚くべきことに示された。従って、メタケイ酸リチウム結晶相が、ケイ酸リチウム材料の２０〜５０容量％を形成し、特に、３０〜４０容量％を形成することは、さらに好ましい。このような容量の部は、互いからかなり離れて存在する結晶をもたらし、従って、非常に高い強度のケイ酸リチウム材料を避ける。
【００８４】
メタケイ酸リチウム結晶は、好ましくは、層状形態または平板上形態の結晶である。このことは、高エネルギーの使用も制御されない破壊もなしに、ケイ酸リチウム材料の非常に良好な機械加工性をもたらす。後者の局面の制御されない破壊は、例えば、機械加工に一般的に適さないガラスから公知である。メタケイ酸リチウム結晶の好ましい形態がまた、製品の驚くべき高いエッジ強度を担うことが推定され、例えば、複雑な歯科用修復物が、本発明に従って、ケイ酸リチウム材料から作製され得る。
【００８５】
本発明に従うケイ酸リチウム材料は、好ましくは、ブランクの形態である。ブランクは、通常、小さな円柱または矩形ブロックの形態をとる。正確な形態は、ブランクのコンピューター補助された所望の機械加工のために使用される特定の装置に依存する。
【００８６】
機械加工の後、本発明に従うケイ酸リチウム材料は、好ましくは、歯科用修復物の形態（例えば、インレー、アンレー、ブリッジ、橋脚歯、前装、ベニア、咬合局面、歯冠、部分的歯冠、フレームワークまたはコーピング）を有する。
【００８７】
二ケイ酸リチウム材料が、１つの工程を包含するプロセスにおいて形成され、この工程において、主として結晶性メタケイ酸リチウムを含む相が、生成され、続いて、メタケイ酸リチウムが、二ケイ酸リチウムに変換されることは、本発明の好ましい実施形態を形成する。
【００８８】
歯科用製品が、二ケイ酸リチウムから作製され、この二ケイ酸リチウムが、１つの工程を包含するプロセスにおいて形成され、この工程において、主として結晶性メタケイ酸リチウムを含む層が、生成され、続いて、メタケイ酸リチウムが、二ケイ酸リチウムに変換されることは、本発明の別の好ましい実施形態を形成する。
【００８９】
本発明に従うケイ酸リチウムガラスセラミック材料のブランクは、好ましくは、以下の工程を包含するプロセスにより調製される：
（ａ）主成分として初期成分ＳｉＯ２、Ｌｉ２Ｏ、Ｋ２Ｏ、Ａｌ２Ｏ３、およびＰ２Ｏ５を含む出発ガラスの融解物を生成する工程、
（ｂ）該出発ガラスの融解物を鋳型に注いで、出発ガラスブランクを形成し、そして該ガラスブランクを室温まで冷却する工程、
（ｃ）該出発ガラスブランクを、第１の温度での第１の熱処理に供して、メタケイ酸リチウム結晶を形成するのに適した核を含むガラス製品を生じる工程、
（ｄ）工程（ｃ）のガラス製品を、第１の温度よりも高い第２の温度での第２の熱処理に供し、主要結晶相としてメタケイ酸リチウム結晶を有するケイ酸リチウムブランクを得る工程。
【００９０】
工程（ａ）の出発ガラスは、ＺｎＯ、Ｎａ２Ｏ、ＭｅＩＩＯ、ＺｒＯ２ならびに有色金属酸化物および蛍光金属酸化物をさらに含み、ＭｅＩＩＯは、ＣａＯ、Ｂａｏ、ＳｒＯおよびＭｇＯからなる群より選択される１つ以上のメンバーである、上記のプロセスが好ましい。
【００９１】
工程（ａ）の出発ガラスが、互いに独立して、以下の初期成分を以下の量で含み、
化合物                            ｗｔ．−％
ＳｉＯ２                      ６５．０−７０．０
Ｌｉ２Ｏ                      １４．０−１６．０
Ｋ２Ｏ                          ２．０−５．０
Ａｌ２Ｏ３                        １．０−５．０
Ｐ２Ｏ５                          ２．０−５．０
ＺｎＯ                          ２．０−６．０
Ｎａ２Ｏ                          ０．１−２．０
ＭｅＩＩＯ                        ０．１−７．０、好ましくは０．１−５．０
ＺｒＯ２                        ０．１−２．０
有色および蛍光金属酸化物        ０．５−３．５
ＭｅＩＩＯは、ＣａＯ、Ｂａｏ、ＳｒＯおよびＭｇＯからなる群より選択される１つ以上のメンバーであり、そして
有色金属酸化物および蛍光金属酸化物の１つ以上の金属が、好ましくは、Ｔａ、Ｔｂ、Ｙ、Ｌａ、Ｅｒ、Ｐｒ、Ｃｅ、Ｔｉ、Ｖ、Ｆｅ、およびＭｎからなる群より選択される、上記のプロセスがさらに好ましい。
【００９２】
工程（ａ）において、ガラスセラミックの成分を含む出発ガラスの溶解物が、生成される。この目的のために、適切な出発材料の対応する混合物（例えば、カーボネート、酸化物、およびホスフェート）が調製され、そして２〜１０時間の間、特に１３００〜１６００℃の温度まで加熱される。特に高い程度の均質性を得るために、得られたガラス溶解物は、水に注がれてガラス粒子が形成され得、そしてこの得られたガラス粒子は、再度溶解される。
【００９３】
工程（ｂ）において、出発ガラスの溶解物は、対応する鋳型（例えば、鋼鋳型）に注がれ、そして室温まで冷却されてガラス製品が生成される。
【００９４】
冷却は、好ましくは、ガラスの弛緩を可能し、かつ急速な温度変化に伴う構造への負荷を防止するように制御様式で実施される。従って、一般的に、溶解物は、例えば、約４００℃の温度の予熱された鋳型に注がれる。その後、製品は、加熱炉にて室温までゆっくりと冷却され得る。
【００９５】
工程（ｃ）において、出発ガラス製品は、第１の温度での第１の熱処理に供されて、メタケイ酸リチウム結晶のための核が形成される。好ましくは、この第１の熱処理は、４５０〜５５０℃の第１の温度で、５分〜１時間の期間、ガラス製品を過熱することを包含する。従って、単一熱処理にてガラス材料を弛緩させ、そしてメタケイ酸リチウム結晶を核形成させるために、工程ｂ）と工程ｃ）が組み合わされることが好都合であるいくつかの場合、工程（ｂ）の間のメタケイ酸リチウム結晶の形成に適した核を含むガラス製品を生成するために、冷却プロセスの間、約４５０〜５５０℃の温度が約５〜５０分間保持されるように工程（ｂ）を改変することによって、工程（ｃ）と置換する上記のプロセスが、本発明の好ましい実施形態を形成する。
【００９６】
工程（ｃ）において、第１の熱処理は、出発ガラスブランクを、約５分〜１時間の期間、約４５０〜５５０℃の温度まで加熱する工程を包含する上記プロセスが、本発明の別の好ましい実施形態を形成する。
【００９７】
その後、所望の核を含むガラス製品は、室温まで冷却される。
【００９８】
その後の工程（ｄ）において、Ｌｉ２ＳｉＯ３の所望の核を有するガラス製品は、第１の温度よりも高い第２の温度での第２の熱処理に供される。第２の熱処理により、結晶相のみであるのと同程度に優勢でありかつ好ましいメタケイ酸リチウム結晶の所望の形成がなされ、従って本発明のメタケイ酸リチウムガラスセラミックが生成される。好ましくは、工程（ｄ）のこの第２の熱処理は、ケイ酸リチウム結晶の形成に適した核を含むガラス製品を、約１０〜３０分の間、約６００〜７００℃の第２の温度に加熱する工程を包含する。
【００９９】
このようなプロセスの基礎的な温度プロフィールを、図１に例示する。溶解物（１）からすでに出発しているので（すなわち、工程ａ）の最後で）その温度は、５００〜４５０℃（２）の温度範囲での製品の弛緩のために低下している。次いで、この温度は、室温にされ得（実線）、工程ｂ）、そしてその後、約４５０〜５５０℃の温度にされるかまたは４５０〜５００℃の温度範囲で維持され得る（点線）。（３）で標識された領域、工程ｃ）において、核形成は、４５０〜５５０℃の温度で起こり、そしてＰ２Ｏ５により影響を受ける。次いで、ガラス材料は、６００〜７００℃の範囲の温度に直接加熱され得、そしてこの温度で維持され（４）、その間に、メタケイ酸リチウムが形成される、工程ｄ）。その後、この材料は、粉砕、ミル、またはＣＡＤ−ＣＡＭ処理のために、例えば、ほぼ室温まで冷却され得（実線）、そしてその後、７００〜９５０℃の温度にされ得るかまたは、直接７００〜９５０℃にされ得（点線）、その温度（５）にて、第２の結晶化が起こり、二ケイ酸リチウムを形成し、そしてここでさらなる熱処理または高温処理が行なわれ得る。
【０１００】
選択した出発ガラスの特定の組成に依存して、当業者が示差走査熱量測定法（ＤＳＣ）およびＸ線回析分析法を用いて、工程（ｃ）および（ｄ）の適切な状態を決定し、所望の形態およびサイズのメタケイ酸リチウム結晶を有する材料を生じることが可能である。このプロセスをさらに例示するために、実施例の節の表ＩおよびＩＩとともに図２および５は、前記測定方法を用いて実施例１３について、関連のデータがどのように得られたかを示し、従って、一般に入手できる。さらに、これらの分析はまた、所望でない他の結晶相の形成（例えば、高強度の二ケイ酸リチウム（ｄｉｓｉｌｉｃａｔｅ）の形成、またはクリストバライトおよびリン酸リチウムの形成）を回避または制限する条件の同定を可能にする。
【０１０１】
工程（ｄ）に引き続き、得られたガラスセラミックを成形することが好ましい。これは、好ましくは、工程（ｅ）によってなされ、ここで、メタケイ酸リチウムガラスセラミックが、所望の形状、特に歯科用修復物の形状のガラスセラミック製品に機械加工される。この機械加工工程は、好ましくはトリミングまたは削合により行われる。機械加工工程がコンピューター（特に、ＣＡＤ／ＣＡＭベースの削合デバイスを使用して）によって制御されることがさらに好ましい。このことは、歯科医師により、患者にいわゆるチェアサイドの処置を可能にする。
【０１０２】
本発明に従うガラスセラミックの特定の利点は、頑強で高強度の先行技術材料で観察される、道具の過度の摩耗を伴わない機械加工工程によって成形され得ることである。このことは、特に、本発明に従うガラスセラミックを研磨およびトリミングする容易な可能性により示される。このような研磨およびトリミング工程は、従って、非常に複雑な歯科用修復物の形状さえ有する受容可能な製品を調製するために、より少ないエネルギーとより少ない時間を必要とする。
【０１０３】
二ケイ酸リチウムの歯科用修復物は、多くの異なる方法で生成され得る。歯科技工士により一般に使用されるのは、ＣＡＤ／ＣＡＭおよび熱圧技術である。歯科医師は、ＣＡＤ／ＣＡＭ法（Ｃｅｒｅｃ２（登録商標）、Ｃｅｒｅｃ３（登録商標））を使用して、鎖状側面の全てのセラミック二ケイ酸リチウム修復物を生成し得る。最終的な結果は常に、主要な結晶相として二ケイ酸リチウムを有する歯科用修復物である。この目的で、ブランクは本発明に従うメタケイ酸リチウムガラスセラミックであり得る。従って、本発明に従うガラスセラミックは、ＣＡＤ／ＣＡＭによってかまたは熱圧によってかの両方の方法で加工され得、これは、ユーザーにとって非常に有利である。
【０１０４】
これらの目的のために、対応するケイ酸リチウムガラスを使用することもまた可能であり、このケイ酸リチウムガラスは、メタケイ素酸塩結晶の形成に適した核を含む。このガラスは、本発明のメタケイ酸リチウムガラスセラミックの前駆材料である。本発明はまた、このようなガラスに関する。これは、上記プロセスの工程（ｃ）によって得られ得る。
【０１０５】
熱圧技術によって歯科用修復物を製造するために、メタケイ酸リチウムのための核を有するケイ酸リチウムガラスインゴットは、約７００〜１２００℃の熱処理に供され、粘調性の状態に変換される。熱処理は、特別な炉（ＥＰ５００（登録商標）、ＥＰ６００（登録商標）、Ｉｖｏｃｌａｒ  Ｖｉｖａｄｅｎｔ  ＡＧ）で行われる。インゴットは、特別な外皮材料で包埋される。熱処理の間、インゴットは結晶化される。次いで、主要な結晶相は、二ケイ酸リチウムである。粘調性のガラスセラミックは、１〜４ＭＰａの圧力下で外皮材料の空洞に流れ、所望の形状の歯科用修復物を得る。外皮鋳型を室温まで冷却した後、この二ケイ酸リチウム修復物は、サンドブラストにより剥奪され得る。フレームワークは、シンタリングまたは熱圧技術によってガラスまたはガラスセラミックでさらにコーティングされ得、自然な美観を有する最終歯科用修復物を得る。
【０１０６】
本発明に従うケイ酸リチウムガラスセラミックを含むインゴットは、約７００〜１２００℃の熱処理に供され、粘調性の状態に変換される。熱処理は、特別な炉（ＥＰ５００（登録商標）、ＥＰ６００（登録商標）、Ｉｖｏｃｌａｒ  Ｖｉｖａｄｅｎｔ  ＡＧ）で行われる。ガラスセラミックインゴットは、特別な外皮材料で包埋される。熱処理の間、ガラスセラミックはさらに結晶化される。次いで、主要な結晶相は、二ケイ酸リチウムである。粘調性のガラスセラミックは、１〜４ＭＰａの圧力下で外皮材料の空洞に流れ、所望の形状の歯科用修復物を得る。外皮鋳型を室温まで冷却した後、この二ケイ酸リチウム修復物は、サンドブラストにより剥奪され得る。フレームワークは、シンタリングまたは熱圧技術によってガラスまたはガラスセラミックでさらにコーティングされ得、自然な美観を有する最終歯科用修復物を得る。
【０１０７】
ＣＡＤ／ＣＡＭ技術による歯科用修復物を製造するために、約８０〜１５０ＭＰａの強度を有する可能な少数の結晶相として二ケイ酸リチウムを有するケイ酸リチウムまたはメタケイ酸リチウムブロックは、Ｃｒｅｃ２（登録商標）またはＣｒｅｃ３（登録商標）（Ｓｉｒｏｎａ、Ｇｅｒｍａｎｙ）のようなＣＡＭユニット中で容易に機械加工され得る。より大きな削合機械（例えば、ＭＤＣＳ  Ｐｒｅｃｉｍｉｌｌ（登録商標）（ＤＣＳ、Ｓｗｉｔｚｅｒｌａｎｄ））がまた適する。従って、このブロックは、固定されたホルダーかまた一体化されたホルダーによって、粉砕チャンバー内に配置される。歯科用修復物のＣＡＤ構築は、ソフトウェアツールと組み合せて、走査プロセスまたは光学カメラによってなされる。削合プロセスは、１ユニットについて１０〜１５分必要である。コピー削合ユニット（例えば、Ｃｅｌａｙ（登録商標）（Ｃｅｌａｙ、Ｓｗｉｔｅｒｌａｎｄ））がまた、ブロックを機械加工するのに適する。まず、１：１コピーの所望の修復物を硬性ワックスで製造する。次いで、このワックスモデルは機械的に走査され、１：１で機械的に粉砕ツールに移される。従って、この粉砕プロセスは、コンピューターによって制御されない。削合した歯科用修復物は、熱処理に供されて、高い強度と歯様の色を有する所望の二ケイ酸リチウムガラスセラミックを得なければならない。熱処理は、７００〜９００℃の範囲で約５〜３０分間行われる。フレームワークは、シンタリングまたは過熱圧技術によってさらにガラスまたはガラスセラミックでコーティングされ得、自然な美観を有する最終的な歯科用修復物を得る。
【０１０８】
主な結晶相として二ケイ酸リチウムを有するブロックは、ガラスセラミックの高度な強度および靱性に起因するＤＣＳ  ｐｒｅｃｉｍｉｌｌ（登録商標）（ＤＣＳ、Ｓｗｉｔｚｅｒｌａｎｄ）のような大きな削合器中でのみ砕かれ得る。従って、このブロックを、固定された金属ホルダーにより粉砕チャンバー中に位置決めされる。歯科用修復物のＣＡＤ構築が、ソフトウェアツールと組み合わせてスキャンするプロセスによりなされる。７００〜９００℃の範囲のさらなる熱処理が、粉砕プロセスにより導入された表面のひびを閉じるために行われ得る。フレームワークがさらに、焼結するかまたは加熱プレス技術によりガラスでまたはガラスセラミックでさらにコーティングされ、自然の美を有する完成された歯科用修復物を得ることが出来る。
【０１０９】
本発明に従って、容易に機械加工可能なメタケイ酸リチウムガラスセラミックが、さらなる熱処理により二ケイ酸リチウムガラスセラミック製品に変換され得ることが、さらに示されてきた。得られた二ケイ酸リチウムガラスセラミックは、高い強度のような、卓越した機械的特性のみを有するだけでなく、歯科用修復物のための材料のために必要とされる他の特性をも示す。
【０１１０】
従って、本発明はまた、二ケイ酸リチウムガラスセラミック製品を調製するためのプロセスに関し、このプロセスは以下を含む：
（ｆ）本発明に従うメタケイ酸リチウムガラスセラミックを第３の熱処理に供し、メタケイ酸リチウム結晶を二ケイ酸リチウム結晶に変換する工程。
【０１１１】
この工程（ｆ）において、準安定性メタケイ酸リチウム結晶の二ケイ酸リチウム結晶への変換が、もたらされる。好ましくは、この第３の熱処理が、二ケイ酸リチウム結晶への完全な変換を包含し、これは好ましくは５〜３０分の間７００〜９５０℃で加熱することにより行なわれる。所定のガラスセラミックに対する適切な条件が、異なる温度でＸＲＤ分析を行なうことにより確かめられ得る。
【０１１２】
二ケイ酸リチウムガラスセラミックへの変換が、わずか約０．２〜０．３％の非常に小さい直線的な収縮のみを付随することがまた、見出された。この収縮は、セラミックを焼結する場合の３０％までの直線的収縮に比べて、ほとんど無視できる。
【０１１３】
上記のようなプロセス（ここでケイ酸リチウムブランクが、少なくとも９０ＭＰａの二軸強度および少なくとも０．８ＭＰａｍ０．５の破壊靱性を有する）が、好まれる。
【０１１４】
上記の様なプロセス（ここで工程（ｂ）の出発ガラスブランク、工程（ｃ）のメタケイ酸リチウムを形成するのに適切な核を含むガラス製品、または工程（ｄ）の主な結晶相としてメタケイ酸リチウムを有するケイ酸リチウムブランクが、機械加工されることにより、または熱プレスにより、所望される外形に成形されて、成形されたケイ酸リチウム製品を形成する）がまた、好まれる。
【０１１５】
このようなプロセス（ここで成形されたケイ酸リチウムブランクが、歯科用修復物である）が、より好まれ、そして歯科用修復物が、インレー、アンレー、ブリッジ、橋脚歯、前装、ベニア、咬合局面、歯冠、部分的な歯冠、フレームワーク、コーピングであるプロセスが、さらにより好まれる。
【０１１６】
上記の様な、機械加工が粉砕または削合により実施されるプロセスは、本発明のより好ましい実施形態を形成し、これにより機械加工が、コンピューターにより制御されるプロセスが、さらにより好まれる。
【０１１７】
上記の様であるが、成形されたケイ酸リチウム製品を、約５分〜３０分の間、約７００〜９５０℃の第３の温度で第３の熱処理に供する工程をさらに包含するプロセスは、本発明の別の局面であり、このプロセスは、第３の熱処理に供されるケイ酸リチウム製品が、主な結晶相としてメタケイ酸リチウムを含む場合、特に好まれ、そしてここで、第３の熱処理が、メタケイ酸リチウム結晶を、歯科用修復物の主な結晶相として二ケイ酸リチウム結晶に変換する。
【０１１８】
第３の熱処理に供されるケイ酸リチウム製品が、メタケイ酸リチウム結晶を形成するのに適切な核を含むガラス製品を含み、ここで二ケイ酸リチウム結晶が、メタケイ酸リチウム結晶を形成するのに適切な核から直接結晶化される上記の様なプロセスがまた、好まれる。
【０１１９】
本発明の別の好ましい実施形態は、第３の熱処理の間に起こる収縮が、体積において０．５％未満、好ましくは０．３％未満である上記の様なプロセスである。
【０１２０】
ケイ酸リチウム物材料を熱プレスにより所望される外形に成形し、歯科用修復物を作製する工程を包含する上記の様なプロセスがまた、本発明の目的であり、上記の様な歯科用修復物を製造するためのプロセスが好ましく、ここで、熱プレスが、ケイ酸リチウム材料を約５００℃〜１２００℃の温度で熱処理に供し、ケイ酸リチウム材料を粘稠性の状態に変換する工程、および約１〜４ＭＰａの圧力下で粘稠性のケイ酸リチウム材料を鋳型または色素に加圧成形し、所望される外形を有する歯科用修復物を得る工程を包含する。
【０１２１】
熱処理および加圧成形に供されるケイ酸リチウム材料が、メタケイ酸リチウム結晶を含み、この結晶が、熱処理および加圧成形の間に二ケイ酸リチウム結晶に変換される上記の様なプロセスが、より好ましい。
【０１２２】
本発明のさらに好ましい実施形態は、ケイ酸リチウム材料の強度および破壊靱性を増大させる工程を包含する上記の様なプロセスにより形成される。
【０１２３】
歯科用修復物は、少なくとも２５０ＭＰａの二軸強度および少なくとも１．５ＭＰａｍ０．５の破壊靱性を有する上記の様な歯科用修復物の製造のためのプロセスが、好ましい。
【０１２４】
自然な見た目になるように、歯科用修復物を仕上げる工程をさらに包含する、上記のような歯科用修復物の製造のためのプロセスが好ましい。
【０１２５】
仕上げる工程が、粉末材料を層状にすることによってか、または未完成の歯科用修復物上へコーティング材料を熱圧することによって、歯科用修復物にコーティングを適用する工程を包含する、上記のようなプロセスも同様に好ましい。
【０１２６】
第３の加熱処理が、層状材料のファイヤリング（ｆｉｒｉｎｇ）の間、または未完成の歯科用修復物上へのコーティング材料の熱圧の間に生じる、上記のようなプロセスが、なおさらに好ましい。
【０１２７】
従って、歯科用修復物としての使用に魅力的な、二ケイ酸リチウムセラミックを作製する、有益な機械的特性、有益な光学特性および有益な安定特性を全て有する製品が最終的に得られる。しかし、これらの特性は、ＣＡＤ／ＣＡＭベースプロセスを用いて形成される場合、従来の材料の不利益（特に、削合およびトリミングツールの過度な摩耗）なしに達成される。
【０１２８】
従って、本発明はまた、二ケイ酸リチウムガラスセラミック製品に関連する。この製品は、その調製のための上記のプロセスにより入手可能であり、そして主要結晶性相として、二ケイ酸リチウムを有する。好ましくは、本発明に従う、二ケイ酸リチウムガラスセラミック製品は、歯科用修復物の形態である。二ケイ酸リチウムガラスセラミックにおいて、二ケイ酸リチウム結晶が、６０〜８０％のガラスセラミックの容量として形成されることが、さらに好ましい。
【０１２９】
本発明に従う、二ケイ酸リチウムガラスセラミック製品への、リチウムメタケイ酸塩ガラスセラミックの変換は、約４つまでの因子により、驚くほど高い、強度における増加を伴う。代表的に、本発明のリチウムメタケイ酸塩ガラスセラミックは、約１００ＭＰａの強度を有し、そして変換は４００ＭＰａ以上の強度（二軸強度として測定される）を有する二ケイ酸リチウムガラスセラミックを生じる。
【０１３０】
本発明はまた、上記のようなケイ酸リチウムブランクに関し、ここで、ホルダーは、ホルダーに接合そして結合される。
【０１３１】
ホルダーが、ブランクと異なる材料に由来する、上記のようなケイ酸リチウムブランクは、本発明の一つの実施形態を形成する。
【０１３２】
ホルダーが、合金、金属、ガラスセラミックまたはセラミックから作製される、上記のようなケイ酸リチウム材料ブランクは、本発明の好ましい実施形態を形成する。
【０１３３】
ホルダーが、ブランクと同じ材料から作製され、そしてブランクに不可欠である、上記のようなケイ酸リチウムブランクは、本発明の別の実施形態である。
【０１３４】
ブランクが、情報で標識される、上記のようなケイ酸リチウムブランクは、別の好ましい実施形態である。
【０１３５】
ブランク上の情報が、材料、サイズ、形状の型を含み、この形状の型は、ブランクから機械で作製される、上記のようなケイ酸リチウムブランクもまた同様に、本発明の別の好ましい実施形態である。
【０１３６】
本発明の別の局面は、ケイ酸リチウム修復物を製造するための方法に関し、ここで、この方法は、上記のようなケイ酸リチウムブランクを調製する工程、そしてその後、ケイ酸リチウムブランクを有する歯科用修復物をコーティングする工程を包含する。
【０１３７】
歯科フレームワーク上へのケイ酸リチウムブランクの熱圧により、歯科フレームワークがコーティングされる、上記のような歯科用修復物を製造する方法が、好ましい。
【０１３８】
歯科フレームワークが、歯冠、部分歯冠、ブリッジ、コーピング（ｃｏｐｉｎｇ）、ベニア（ｖｅｎｅｅｒ）、前装（ｆａｃｉｎｇ）または橋脚歯（ａｂｕｔｍｅｎｔ）である上記のような歯科用修復物を製造する方法がより好ましく、歯科フレームワークが金属、合金、セラミックまたはガラスセラミックから作製されるこのような方法が、なおさらに好ましい。
【０１３９】
セラミックが、酸化ジルコニウム、酸化アルミニウム、酸化ジルコニウム混合物、酸化アルミニウム混合物、またはそれらの組み合わせを含む、上記のような歯科用修復物を製造する方法は、本発明の特に好ましい実施形態を形成する。
【０１４０】
フレームワーク上にコーティングされるケイ酸リチウムブランクが、二ケイ酸リチウム結晶に変換されるメタケイ酸リチウム結晶を含むか、またはケイ酸リチウムブランクが、歯科フレームワーク上へのケイ酸リチウムブランクの熱圧の間に、二ケイ酸リチウム結晶のように結晶化するメタケイ酸リチウム結晶を形成するために適切な核を含む、上記のような歯科用修復物を製造する方法は、本発明の別の好ましい目的である。
【０１４１】
本発明は、以下の実施例に基づいて、より詳細に説明される。
【０１４２】
ツールの過度の摩耗なしに、歯科用製品に機械加工することによって容易に処理され、その後に、高強度を示すケイ酸リチウム製品に転換され得る、ケイ酸リチウム材料が、記載されている。
【実施例】
【０１４３】
（実施例１〜１８（本発明）、１９〜２０（比較例）および２１〜２３（本発明））
本発明による合計１８種のメタケイ酸リチウムガラスセラミック製品、および比較のための、表ＩＩＩに化学組成が与えられる２種のセラミックを、上記プロセスの段階（ａ）〜（ｄ）を実施することによって調製し、そして最後に、上記プロセスの工程（ｅ）によって、二ケイ酸リチウムガラスセラミック製品に変換した。
【０１４４】
この目的で、対応する出発ガラスのサンプルを、白金−ロジウム坩堝内で、１５００℃の温度で３時間の期間にわたって、融解した（ａ）。
【０１４５】
次いで、得られたガラス融解物を、３００℃に予熱した鋼鉄の鋳型に注いだ。１分後、ガラスブランクを、４５０℃と５５０℃との間の温度に予熱した炉に移した。正確な値（ＫＢ  Ｔ［℃］およびＫＢ  ｔ［分］）を、各サンプルについて表ＩＩＩに与える。この緩和および核形成プロセス（ｂおよびｃ）の後に、これらのブロックを室温に冷却した。核形成されたサンプルは、均一かつ透明であった。
【０１４６】
次いで、これらのガラスブランク（これらは、結晶化のための核を含んだ）を、工程（ｄ）、すなわち、第二の熱処理に供して、メタケイ酸リチウムを結晶化させた。このことは、ガラスブランクが、約６５０℃の温度に約２０分間の期間にわたって曝露されたことを意味する（実施例３を除く。実施例３は、６００℃で結晶化させた）。
【０１４７】
結晶化の経過を、ＤＳＣ測定によって調査し、そして得られた結晶相を、ＸＲＤで分析して、この熱処理のための理想的な条件を同定した。本発明の意味での「理想的な条件」とは、製造プロセスにおいて適切な区別がなされ得るような程度まで異なる、メタケイ酸塩相および二ケイ酸塩相の２つの結晶化ピークがそれぞれ存在する場合に提示される。すなわち、サンプルを第一の結晶化温度まで加熱する場合に、サンプルの内部で所望の温度に達する際に、サンプルの外側の領域での温度が第二の結晶化温度に達しないことが、確実にされなければならない。すなわち、第一の結晶化温度と第二の結晶化温度との温度差が大きいほど、サンプル質量が大きくなり得る。
【０１４８】
このプロセスをさらに説明するために、図２は、１０Ｋ／分の加熱割合で加熱された、クエンチおよび粉末化されたガラスサンプルの実施例の１つ（実施例１３）のＤＳＣプロットを示す。メタケイ酸リチウムの結晶化（１）、二ケイ酸リチウムの結晶化（２）、ならびに第一の結晶化についてのガラス転移温度（３）および温度範囲（４）が、このＤＳＣプロットからはっきりと見える。
【０１４９】
また、同じ実施例１３からの、高温ＸＲＤによる相の発生の分析についての例が与えられる。従って、図３は、２Ｋ／分の一定の加熱割合でのバルクガラスサンプルの測定を示す。この測定から、この場合、メタケイ酸リチウムの結晶化（１）が５１０℃の温度で起こること、ならびにこの場合、メタケイ酸リチウムの分解および二ケイ酸リチウムの結晶化（２）が７３０℃の温度で起こるが認識され得る。
【０１５０】
図４は、５００℃で７分間の核形成および６５０℃で２０分間の第一の化粧化の後の、実施例１３のＸＲＤによる相分析を表す。
【０１５１】
対応するデータが、表Ｉに要約される。
【０１５２】
【表１】
0005946986.tif 000005
図５は、１％ＨＦで８秒間エッチングされた表面を有する、同じ熱履歴を有する同じ実施例の、後方散乱電子のＳＥＭ顕微鏡写真を示す。はっきりと穴が見え、これは、前者のメタケイ酸リチウム結晶を示す。
【０１５３】
得られたブロックは、ここで、工程（ｅ）（これは、メタケイ酸リチウムガラスセラミックを、鋸切断によって、またはＣＡＤ−ＣＡＭ粉砕機（すなわち、ＣＥＲＥＣ  ３（登録商標））において粉砕することによってのいずれかで、所望の形状に形成することを意味する）のための準備ができていた。得られたメタケイ酸リチウムガラスセラミックブランクを、それらの機械加工性およびそれらのエッジ強度について分析した。二軸強度測定のために、１０枚のディスクを、１２ｍｍの直径を有する棒から切り取った。これらの分析の結果が、表ＩＶに与えられる。さらに１０枚のディスクを調製し、そして第三の熱処理（ｆ）に供した。
【０１５４】
ブランクが有色酸化物および蛍光性酸化物を含有する場合、メタケイ酸塩の状態にあるブロックは、赤味がかった色または青味がかった色を有するようである。この効果は、二ケイ酸塩相が形成される場合に消え、そしてこのブランクは、所望の色に変化する。
【０１５５】
最後に、メタケイ酸リチウムガラスセラミックブランクを、第二の結晶化（工程（ｆ））（すなわち、一般に、７００〜９５０℃で、好ましくは、８２０℃〜８８０℃の温度で、そして５〜３０分間、好ましくは５〜２０分間の期間にわたって実施される、第三の熱処理）に、８５０℃で１０分間供し（８３０℃で結晶化した実施例３を除く）、メタケイ酸リチウムを二ケイ酸リチウムに変換した。
【０１５６】
得られた製品を、それらの結晶相について分析した。さらなる説明のために、実施例１３についての相分析の手順（５００℃で７分間の核形成の後に、６５０℃で２０分間の第一の結晶化、および８５０℃で１０分間の結晶化）が、図６に示される。対応するデータは、表ＩＩに要約される。
【０１５７】
【表２】
0005946986.tif 000006
図７は、３％ＨＦで３０秒間エッチングされてガラス様の相がエッチングで除去され、そして二ケイ酸リチウム結晶が残った表面を有する、同じ熱履歴を有する同じ実施例の、後方散乱電子のＳＥＭ顕微鏡写真を示す。
【０１５８】
結晶相に関する分析に加えて、これらのサンプルを、それらの二軸の強度および化学的耐久性についても分析した。さらに、それらの半透明性を評価した。これらの結果もまた、表ＩＶ中に示す。
【０１５９】
表ＩＶにおいて、検出された結晶相を、以下のように命名する：
ＬＳ−メタケイ酸リチウム
ＬＳ２−二ケイ酸リチウム
ＬＰ−リン酸リチウム
（主要相に太字で印をつけた）。
【０１６０】
機械加工性についての情報を得るために、Ｃｅｒｅｃ（登録商標）３について試験を実施し、各試験について新たな器具を使用した。「Ｌｅｇｏ（登録商標）−Ｍｉｎｉｃｕｂｅ」は、この試験に供された全ての組成物から、そしてＩｖｏｃｌａｒ  Ｖｉｖａｄｅｎｔ  ＡＧ製の名称ＰｒｏＣＡＤ（登録商標）の白榴石実施（ｅｎｆｏｒｃｅｄ）ガラスセラミックから、削合されなければならないモデルとして作用した。操作順序は、以下の通りであった：第一に、ＰｒｏＣＡＤ（登録商標）のブランクを削合し、次いで、試験されるべきセラミックのブランクを削合し、その後再び、ＰｒｏＣＡＤ（登録商標）のブランクを削合した。試験されるべきセラミックのブランクを削合するのに必要な時間が、ＰｒｏＣＡＤ（登録商標）のブランクを削合するのに必要な時間の９５％を下回る場合に、機械加工性を、「非常に良好」とした。この時間の９５％〜１０５％の範囲の時間を、機械加工性について「良好」と採点し、１０５〜１１５％の範囲内の時間を「受容可能」と採点し、そして１１５％を上回る時間を、「乏しい」と採点した。削合プロセスに必要な中間の時間は、１４．０分であった。
【０１６１】
別のガラスセラミックと、試験サンプルの機械加工性を比較するために、ＤＥ  １９７
５０  ７９４に開示された組成に従って作製されたブランクを調製し、そして上記の試験に供した。削合されるべき容積の約１０％だけが既に削合され、そして削合のために使用される器具が既に磨耗したので（これは、試験サンプルのいずれにおいても生じないものである）、１５分後、試験を中断した。
【０１６２】
エッジ強度を、以下のように決定した：
削合ユニット（ＣＥＲＥＣ３（登録商標））を用いて、ブランクを削合して、Ｌｅｇｏ−ｍｉｎｉｃｕｂｅを得た。１．６ｍｍの円筒状ダイアモンドカッターを用いて、めくら穴を削合した。このめくら穴の品質を、参照サンプル（ＰｒｏＣＡＤ（登録商標））のものと、壊れたエッジの面積を比較することによって決定した。めくら穴（ｂｏｒｅ）の面積に対する、壊れたエッジの面積の関係は、エッジ強度についての割り当てである。
【０１６３】
エッジ強度は、この面積の関係が参照のものより小さい場合、「非常に良好」とみなされ、そしてこの関係が、ほぼ同じである場合、「良好」とみなされ、そしてこの面積が、参照サンプルの１１０％より大きい場合、「受容可能」とみなされる。
【０１６４】
化学的耐久性を、ＩＳＯ  ６８７２に従って（すなわち、８０℃にて４％の酢酸中での１６時間後の、質量の喪失として）、決定した。「良好」とは、この方法に従う可溶性が、１００μｇ／ｃｍ２を下回ることを意味する。
【０１６５】
強度を、ＩＳＯ  ６８７２に従って二軸の強度として、またはＥＮ  ８４３−１に従って３点の曲げ強度として、測定した。
【０１６６】
直径１２ｍｍの棒を鋳造し、そして一回結晶化した。これらの棒から、各々１．２ｍｍの厚さを有する２０枚のディスクを切り出した。次いで、これらのディスクのうち１０枚を平滑にし、そしてディスクの表面を、粒子サイズ１０００のＳｉＣ紙を使用して研磨した。二軸強度を、ＩＳＯ  ６８７２に開示されるように測定した。他の１０枚のディスクを、８００℃〜９００℃で２回目の結晶化を行い、二ケイ酸リチウム相を得た。これらの凝固したサンプルの両方の側面を平滑にし、そして表面を、粒子サイズ１０００のＳｉＣ紙を使用して研磨した。次いで、二軸強度を、ＩＳＯ  ６８７２に従って測定した。
【０１６７】
比較によって、メタケイ酸リチウムガラスセラミックのブロックから切り出した２５×３．５×３．０ｍｍの寸法を有する棒で曲げ強度を測定した。これらの棒を平滑にして、２５×２．５×２．０ｍｍの寸法を有する棒を得、次いでこれを、粒子サイズ１０００のＳｉＣ紙を使用して研磨した。これらのエッジもまた、粒子サイズ１０００のＳｉＣ紙を使用して面取りした。スパンは２０ｍｍであった。これらの結果は、二軸強度結果に匹敵する。
【０１６８】
このことに加えて、破壊靱性を、研磨した表面上にビッカース圧入を適用し、そして傷のサイズをエッジから測定することによって（圧入力法．．．ＩＦ）、決定した。この方法は、比較方法として有用であるが、絶対値を生じない。比較のために、測定を、切欠きした曲げサンプルに対して実施した（ＳＥＮＢ、ＳＥＶＮＢ）。二ケイ酸リチウムガラスセラミックについて、２ＭＰａｍ０．５より大きい破壊靱性値が得られた。
【０１６９】
表ＩＩにおいて、二ケイ酸相を有するサンプル（すなわち、２回結晶化されたサンプル）の二軸強度および破壊靱性についての値を与える。それに加えて、指数が与えられ、これは、メタシリケート系の二軸強度に対するジシリケート系の二軸強度の比（二軸凝固因子）またはメタシリケート系の破壊靱性に対するジシリケート系の破壊靱性の比（凝固因子Ｋ１Ｃ）を与える。
【０１７０】
半透明性を、２回目の結晶化後に決定した：１６ｍｍの直径で２ｍｍの厚さを有する試験片を調製し、そして両方の側面を研磨した。コントラスト値（ＣＲ）を、スペクトル比色計（Ｍｉｎｏｌｔａ  Ｃｍ−３７００ｄ）を使用して、ＢＳ  ５６１２（英国標準）に従って決定した。コントラスト値の決定は、２つの単一の測定からなった。従って、分析されるべき試験片は、最大４％の反射を有する黒色セラミック体の前、その結果、最小で８６％の反射を有する白色セラミック体の前に配置され、次いで、比色分析的に決定される。高度に透明な試験片を使用すると、反射／吸収は、主にセラミックバックグラウンドによって引き起こされ、一方で反射は、不透明材料が使用される場合に、試験片によって引き起こされる。白色の地で反射された光に対する、黒色の地で反射された光の比は、コントラスト値について定量であり、総半透明性は、０のコントラスト値をもたらし、そして総不透明性は、１のコントラスト値をもたらす。サンプルを、以下のように評価した：非凡：                ＣＲ＜０．４
非常に良好：  ０．４＜ＣＲ＜０．５
良好：        ０．５＜ＣＲ＜０．６
受容可能：    ０．６＜ＣＲ＜０．８
不透明：      ０．８＜ＣＲ。
【０１７１】
【表３−１】
0005946986.tif 000007
【０１７２】
【表３−２】
0005946986.tif 000008
【０１７３】
【表４−１】
0005946986.tif 000009
【０１７４】
【表４−２】
0005946986.tif 000010
表ＩＩにおけるデータは、メタケイ酸リチウムガラスセラミックは、非常に良好な機械加工性とエッジの高強度とを容易に組み合わせて、簡単な熱処理によって、非常に高い歪み強度ならびに優れた化学材料耐久性および良好な半透明性を有する二ケイ酸リチウムガラスセラミックへとそれらを変換し、これら全ての特性は、それらを歯科用修復物の製造において有用な材料として非常に魅力的にすることを示す。
【０１７５】
以下に幾つかの実施例をより詳細に記載する：
（実施例１：）
ガラスを１５００℃の温度で３時間溶融し、次いで、３００℃に予熱した鉄製鋳型に注いだ。１分後、ガラス棒を、冷却炉に移し、５００℃で１０分間焼き戻し、次いで、室温まで冷却した。
【０１７６】
ガラスは、均質で透明であった。
【０１７７】
続いて、ガラス棒を６５０℃で２０分間の期間にわたる第１の結晶化に供した。
【０１７８】
このようなセラミック化棒から、円板を丸棒から切り出し、二軸強度を測定した。相内容物をＸＲＤ（Ｘ線回折）により分析した。メタケイ酸リチウムは、検出した唯一の相であった。二軸強度は、１１９＋／−２５ＭＰａであった。
【０１７９】
また、試験体の摩砕時間を測定した。試験体の摩砕時間は、ＰｒｏＣＡＤ（登録商標）（これは、参照として使用した）より１分下回った。
【０１８０】
エッジ強度は、良好であった。
【０１８１】
さらに１０個の円板を、８５０℃で１０分間の期間の第２の結晶化に供し、二軸強度および破砕靭性を測定した。
【０１８２】
二軸強度は、３５９＋／−１１７ＭＰａであり、これは、３．０の固化係数に相関する。
【０１８３】
破砕靭性（ＩＦ）は、１．６ＭＰａｍ０．５であった。
【０１８４】
半透明性は非常に良好であった。
【０１８５】
ＩＳＯ６８７２（４％酢酸、８０℃、１６時間）による化学的安定性は、３７μｇ／ｃｍ２であった。
【０１８６】
（実施例６）
ガラス棒を実施例１に従って作製した。ガラスは再び均質で透明であった。
【０１８７】
第１の結晶化を６５０℃で２０分間の期間で実施した。
【０１８８】
メタケイ酸リチウムが、そこにまた存在する二ケイ酸リチウムの痕跡を有する主要相であることを決定した。二軸強度は、１３５＋／−２４ＭＰａであった。
【０１８９】
再び、試験体の摩砕時間を測定した。試験体の摩砕時間は、ＰｒｏＣＡＤ（登録商標）（これは、参照として再び使用した）より１分下回った。
【０１９０】
エッジ強度は、非常に良好であった。
【０１９１】
実施例１に従って実施した第２の結晶化後、二軸強度は、４７２＋／−８５ＭＰａであり、これは、３．５の固化係数に相関する。
【０１９２】
破砕靭性（ＩＦ）は、２．３ＭＰａｍ０．５であった。
【０１９３】
半透明性は、並外れたものであった。
【０１９４】
（実施例９：）
ガラス棒を実施例１に従って作製した。ガラスは再び均質で透明であった。
【０１９５】
第１の結晶化を６５０℃で２０分間の期間で実施した。
【０１９６】
メタケイ酸リチウムが、唯一の相であることを決定した。二軸強度は、１１２＋／−１３ＭＰａであった。
【０１９７】
再び、試験体の摩砕時間を測定した。試験体の摩砕時間は、ＰｒｏＣＡＤ（登録商標）（これは、参照として再び使用した）より１分下回った。
【０１９８】
エッジ強度は、良好であった。
【０１９９】
実施例１に従って実施した第２の結晶化後、二軸強度は、３５６＋／−９６ＭＰａであり、これは、３．１６の固化係数に相関する。
【０２００】
破砕靭性（ＩＦ）は、１．９ＭＰａｍ０．５であった。
【０２０１】
半透明性は、受容可能であった。
【０２０２】
（実施例２０（比較例）：）
ガラス棒を実施例１に従って作製した。ガラスは再び均質で透明であった。
【０２０３】
第１の結晶化を６５０℃で２０分間の期間で実施した。
【０２０４】
二ケイ酸リチウムは、主要相として決定され、そしてメタケイ酸リチウムのみが痕跡量で存在した。二軸強度は、１９４＋／−３５ＭＰａであった。
【０２０５】
再び、試験体の削合時間を測定した。試験体の削合時間は、ＰｒｏＣＡＤ（登録商標）の削合時間（これを、再び参照として使用した）よりも４分長かった。
【０２０６】
エッジ強度は、乏しかった。
【０２０７】
実施例１に従って実施された第２の結晶化の後に、二軸強度は、４０５＋／−８０ＭＰａであり、これは、２．０９の凝固因子と相関する。
【０２０８】
破壊靱性（ＩＦ）は、１．８８ＭＰａｍ０．５であった。
【０２０９】
半透明性は、非常に良好であった。
【０２１０】
この実施例は、本発明に従うガラスセラミック材料を考慮すると、従来技術の材料の機械加工性に関する有害な特性が、上記されるように、適用において従来技術の使用される材料を不適格にすることをさらにより明らかにする。
【０２１１】
以下の実施例２１〜２３は、メタケイ酸リチウムの形成、引き続く二ケイ酸リチウムガラスセラミックの形成のために適切な核を含む、本発明に従うケイ酸リチウムガラスの有用性を示す。
【０２１２】
（実施例２１）
実施例１４に従う組成を有するガラス融解物は、３時間、１５００℃の温度で、白金るつぼにおいて融解された。ガラスは、鋼鋳型に注がれず、水でクエンチされた。このように、ガラス顆粒物が形成され、これは、乾燥され、続いて、５００℃まで３０分間加熱されて、メタケイ酸リチウム結晶の形成に適切な核を生成した。得られたガラスを、４５μｍ未満の粒子サイズに削合した。
【０２１３】
得られた粉末を、９５％より多い水および成形性を改善するための添加剤からなるモデリング液体と混合し、そして高密度に焼結された酸化ジルコニウム（例えば、ＤＣＳ−ジルコン）のクラウンカップ上に積み重ねた。
【０２１４】
クラウンカップを、９００℃の温度で、２分間の保持時間で、歯科用炉において火にかけた。この手順によって、結晶化のための核を含む、適用されるガラス粉末を同時に結晶化し、そして高密度に焼結し、その結果、二ケイ酸リチウムガラスセラミックの象牙質コアが生じた。このコア上に、適切な膨張率を有する適切な切縁質量（ｉｎｃｉｓａｌ  ｍａｓｓ）を適用した。
【０２１５】
最終の前歯リスタレーション（ｒｅｓｔａｕｒａｔｉｏｎ）は、１６０℃までの迅速な温度変化に対する良好な抵抗性を示した。これは、二ケイ酸リチウムガラスセラミックの象牙質層と高強度酸化ジルコニウムのフレームワークとの間の良好な結合を証明する。
【０２１６】
（実施例２２）
実施例１４に従う組成を有するガラスの棒を、実施例１と同様な様式で調製した。ガラス棒は、均質で、透明であり、淡黄色に色づいた。高密度に焼結された酸化ジルコニウムのクラウンカップを、循環的に減少させた。引き続いて、象牙質コアを、歯科用ワックスと積み重ね、そしてクラウンの縁を、スタンプ上に成型した。リスタレーションは、キャストオン（ｃａｓｔ−ｏｎ）チャネルを提供した。クラウンカップを、マッフルベース上に適用し、そしてインベストメント材料（Ｅｍｐｒｅｓｓ  Ｓｐｅｅｄ，Ｉｖｏｃｌａｒ）に埋め込んだ。必要とされる結合時間の後に、マッフルを８５０℃に予熱し、ワックスの除去を生じた。９０分後、メタケイ酸リチウムを形成するための核を有する上記ケイ酸リチウムガラスのブランクをマッフルの中に入れ、９００℃の公知のＥｍｐｒｅｓｓ−ｈｏｔ加圧プロセスに従って、酸化ジルコニウムのカップに加圧した。これは、ガラスブランクの二ケイ酸リチウムガラスセラミックへの結晶化を生じた。
【０２１７】
剥奪（ｄｉｖｅｓｔｉｎｇ）後、最終製品は、二ケイ酸リチウムガラスセラミックの象牙質層を有する酸化ジルコニウムカップであった。この象牙質修復は、モデルに対する環状エッジの優れた適合性を示した。さらに、このように調製した象牙質層は、多孔性ではなかった。
【０２１８】
（実施例２３）
１２．８＊１０−６  １／Ｋの膨張率および１１００℃の凝固温度を有する合金の金属カップを、鋳造プロセスで調製し、サンドブラストし、そして酸化燃焼（ｏｘｉｄａｔｉｏｎ−ｆｉｒｉｎｇ）工程によって、さらなる処理のために調製した。
【０２１９】
実施例２２と類似の様式で、象牙質コアを、モデリングワックスを使用して、カップ上に適用した。金属カップを埋込み、そして炉で燃焼することによってワックスを除去した。実施例２２のように、適切な核を有するケイ酸リチウムガラスのブランクを、９００℃で金属カップにホットプレスした。
【０２２０】
このように調製した歯科用修復物は、金属フレームワークと二ケイ酸リチウムガラスセラミックとの間に良好な結合を示し、そしてまた、１６０℃より高い強烈な温度変化に対して高い抵抗性を有した。
【図１】
0005946986.tif 000011
【図２】
0005946986.tif 000012
【図３】
0005946986.tif 000013
【図４】
0005946986.tif 000014
【図６】
0005946986.tif 000015
【図５】
0005946986.tif 000016
【図７】
0005946986.tif 000017